(57)【要約】  本発明の課題は、駆動電圧が低く長寿命で、かつ色度安定性に優れた有機エレクトロルミネッセンス素子を提供することである。また、該素子を用いた照明装置及び表示装置を提供することである。  本発明の有機エレクトロルミネッセンス素子は、陽極と陰極の間に、少なくとも２種のリン光ドーパントを含有する発光層を有する有機エレクトロルミネッセンス素子であって、前記少なくとも２種のリン光ドーパントのうちの１種は下記一般式（１）で表されるリン光ドーパントであり、他の１種は下記一般式（２）で表されるリン光ドーパントであることを特徴とする。    【化１】2013161739.tif 000055
2013161739.tif 000002
【特許請求の範囲】
【請求項１】
陽極と陰極の間に、少なくとも２種のリン光ドーパントを含有する発光層を有する有機エレクトロルミネッセンス素子であって、前記少なくとも２種のリン光ドーパントのうちの１種は下記一般式（１）で表されるリン光ドーパントであり、他の１種は下記一般式（２）で表されるリン光ドーパントであることを特徴とする有機エレクトロルミネッセンス素子。
【化１】
2013161739.tif 000047
〔一般式（１）及び（２）中、Ｘ1は、炭素原子が共有結合によってＭに結合している、それぞれ置換基を有してもよい芳香族炭化水素環又は芳香族複素環を表し、Ｙ1は、窒素原子又はカルベン炭素原子によってＭに配位結合している、置換基を有してもよい芳香族複素環を表し、Ｖ1及びＶ2は、各々炭素原子、窒素原子又は酸素原子を表し、Ｖ1は共有結合によってＭに結合し、Ｖ2は配位結合によってＭと結合している。Ｌ1は、Ｖ1及びＶ2とともに２座の配位子を形成する原子群を表す。Ｍは元素周期表における８族〜１０族の遷移金属元素を表す。ｍ及びｎは、１又は２の整数を表し、ｍ＋ｎ＝３である。〕
【請求項２】
前記一般式（１）で表されるリン光ドーパントが、下記一般式（３）で表されるリン光ドーパントであり、かつ前記一般式（２）で表されるリン光ドーパントが、下記一般式（４）で表されるリン光ドーパントであることを特徴とする請求項１に記載の有機エレクトロルミネッセンス素子。
【化２】
2013161739.tif 000048
〔一般式（３）及び（４）中、Ｘ2は炭素原子が共有結合によってＭに結合している芳香族炭化水素環又は芳香族複素環を表し、Ｙ2は窒素原子又はカルベン炭素原子によってＭに配位結合している芳香族複素環を表し、複数のＸ2及びＹ2は同じでも異なっていてもよい。Ｚ1及びＺ2は芳香族炭化水素環又は芳香族複素環を表す。
Ｖ３は、炭素原子を表し、共有結合によりＭに結合しており、Ｖ３とＬ２の一部とでＸ２と同じ芳香族炭化水素環又はＸ２と同じ芳香族複素環を形成している。Ｖ４は、窒素原子又はカルベン炭素原子を表し、Ｍに配位結合しており、Ｖ４とＬ２の一部とでＹ２と同じ芳香族炭化水素環又はＹ２と同じ芳香族複素環を形成している。Ｍは元素周期表における８族〜１０族の遷移金属元素を表す。ｐ＝０又は１、ｑ＝０又は１、ただし、ｐ＝ｑ≠０である。ｍ及びｎは１又は２の整数を表し、ｍ＋ｎ＝３である。なお、一般式（４）において、Ｉｒに配位している三つの配位子が同じになることはない。〕
【請求項３】
前記一般式（１）で表されるリン光ドーパントが、下記一般式（５）で表されるリン光ドーパントであり、かつ前記一般式（２）で表されるリン光ドーパントが、下記一般式（６）で表されるリン光ドーパントであることを特徴とする請求項１に記載の有機エレクトロルミネッセンス素子。
【化３】
2013161739.tif 000049
〔一般式（５）及び（６）中、Ｚ3は、５員環〜７員環を形成するのに必要な非金属原子群を表す。ｎ１は０〜５の整数を表す。Ｂ1〜Ｂ5は、各々ＣＲ2、Ｎ、ＮＲ3、Ｏ又はＳを表す。Ｒ1は、置換基を表す。Ｒ2及びＲ3は、水素原子又は置換基を表す。Ｒ1同士が環を形成してもよい。Ｖ1及びＶ2は、各々炭素原子、窒素原子又は酸素原子を表し、Ｖ1は、共有結合によってＭに結合し、Ｖ2は配位結合によってＭと結合している。Ｌ1は、Ｖ1及びＶ2とともに２座の配位子を形成する原子群を表す。Ｍは、元素周期表における８族〜１０族の遷移金属元素を表す。ｍ及びｎは１又は２の整数を表し、ｍ＋ｎ＝３である。〕
【請求項４】
前記一般式（３）で表されるリン光ドーパントが、下記一般式（７）で表されるリン光ドーパントであり、かつ前記一般式（４）で表されるリン光ドーパントが、下記一般式（８）で表されるリン光ドーパントであることを特徴とする請求項２に記載の有機エレクトロルミネッセンス素子。
【化４】
2013161739.tif 000050
〔一般式（７）及び（８）中、環Ａｍ、環Ａｎ、環Ｂｍ及び環Ｂｎは、５員又は６員の芳香族炭化水素環又は芳香族複素環を表す。Ａｒは、芳香族炭化水素環、芳香族複素環、非芳香族炭化水素環又は非芳香族複素環を表す。Ｒ1ｍ、Ｒ2ｍ、Ｒ1ｎ及びＲ2ｎは、それぞれ独立に、炭素数２以上のアルキル基、芳香族炭化水素環基、芳香族複素環基、非芳香族炭化水素環基又は非芳香族複素環基を表し、更に置換基を有していても良く、又はＲ1とＲａが結合して環を形成しても良い。Ｒａ、Ｒｂ及びＲｃは、それぞれ独立に、水素原子、水酸基、ハロゲン原子、シアノ基、アルキル基、アルケニル基、アルキニル基、アルコキシ基、アミノ基、シリル基、チオール基、アリールアルキル基、アリール基、ヘテロアリール基、非芳香族炭化水素環基又は非芳香族複素環基を表し、更に置換基を有していても良く、ＲａはＡｒと環を形成していても良い。ｎａ及びｎｃは１又は２を表し、ｎｂは１〜４の整数を表す。ｍ及びｎは１又は２の整数を表し、ｍ＋ｎは３である。なお、一般式（８）において、Ｉｒに配位している三つの配位子の構造が全て同じであることはない。〕
【請求項５】
前記一般式（７）で表されるリン光ドーパントが、下記一般式（９′）で表されるリン光ドーパントであり、かつ前記一般式（８）で表されるリン光ドーパントが、下記一般式（９）で表されるリン光ドーパントであることを特徴とする請求項４に記載の有機エレクトロルミネッセンス素子。
【化５】
2013161739.tif 000051
〔一般式（９′）及び（９）中、Ａｒは、芳香族炭化水素環、芳香族複素環、非芳香族炭化水素環又は非芳香族複素環を表す。Ｒ1ｍ、Ｒ2ｍ、Ｒ1ｎ及びＲ2ｎは、それぞれ独立に、炭素数２以上のアルキル基、芳香族炭化水素環基、芳香族複素環基、非芳香族炭化水素環基又は非芳香族複素環基を表し、さらに置換基を有していても良い。Ｒａ及びＲｃは、それぞれ独立に、水素原子、ハロゲン原子、シアノ基、アルキル基、アルケニル基、アルキニル基、アルコキシ基、アミノ基、シリル基、アリールアルキル基、アリール基、ヘテロアリール基、非芳香族炭化水素環基又は非芳香族複素環基を表し、更に置換基を有していても良く、ＲａはＡｒと環を形成していても良い。ｎａ及びｎｃは１又は２を表す。ｍ及びｎは１又は２の整数を表し、ｍ＋ｎは３である。なお一般式（９）において、Ｉｒに配位している三つの配位子の構造が全て同じであることはない。〕
【請求項６】
前記一般式（７）で表されるリン光ドーパントが、前記一般式（９′）で表されるリン光ドーパントであり、かつ前記一般式（８）で表されるリン光ドーパントが、下記一般式（１０）で表されるリン光ドーパントであることを特徴とする請求項４に記載の有機エレクトロルミネッセンス素子。
【化６】
2013161739.tif 000052
〔一般式（９′）及び（１０）中、Ｒ1ｍ、Ｒ2ｍ、Ｒ1ｎ及びＲ2ｎは、それぞれ独立に、炭素数２以上のアルキル基、芳香族炭化水素環基、芳香族複素環基、非芳香族炭化水素環基又は非芳香族複素環基を表し、更に置換基を有していても良い。Ｒａ、Ｒｃ及びＲａ3は、それぞれ独立に、水素原子、ハロゲン原子、シアノ基、アルキル基、アルケニル基、アルキニル基、アルコキシ基、アミノ基、シリル基、アリールアルキル基、アリール基、ヘテロアリール基、非芳香族炭化水素環基又は非芳香族複素環基を表し、更に置換基を有していても良い。ｎａ及びｎｃは１又は２を表し、ｎＲ３は１〜５の整数を表す。ｍ及びｎは１又は２の整数を表し、ｍ＋ｎは３である。なお、一般式（１０）において、Ｉｒに配位している三つの配位子の構造が全て同じであることはない。〕
【請求項７】
前記一般式（７）で表されるリン光ドーパントが、前記一般式（９′）で表されるリン光ドーパントであり、かつ前記一般式（８）で表されるリン光ドーパントが、下記一般式（１１）で表されるリン光ドーパントであることを特徴とする請求項４に記載の有機エレクトロルミネッセンス素子。
【化７】
2013161739.tif 000053
〔一般式（９′）及び（１１）中、Ｒ1ｍ、Ｒ2ｍ、Ｒ1ｎ及びＲ2ｎは、それぞれ独立に、炭素数２以上のアルキル基、芳香族炭化水素環基、芳香族複素環基、非芳香族炭化水素環基又は非芳香族複素環基を表し、更に置換基を有していても良い。Ｒａ、Ｒｃ及びＲａ3はそれぞれ独立に水素原子、ハロゲン原子、シアノ基、アルキル基、アルケニル基、アルキニル基、アルコキシ基、アミノ基、シリル基、アリールアルキル基、アリール基、ヘテロアリール基、非芳香族炭化水素環基又は非芳香族複素環基を表し、更に置換基を有していても良い。ｎａ及びｎｃは１又は２を表し、ｎＲ３は１〜４の整数を表す。ＸはＯ、Ｓ、ＳｉＲｚ1Ｒｚ2、ＮＲｚ1又はＣＲｚ1Ｒｚ2を表し、Ｒｚ1及びＲｚ2は、水素原子又はアルキル基、芳香族炭化水素環基、芳香族複素環基、非芳香族炭化水素環基又は非芳香族複素環基を表す。ｍ及びｎは１又は２の整数を表し、ｎは１又は２を表し、ｍ＋ｎ＝３である。〕
【請求項８】
前記一般式（７）で表されるリン光ドーパントが、前記一般式（９′）で表されるリン光ドーパントであり、かつ前記一般式（８）で表されるリン光ドーパントが、下記一般式（１２）で表されるリン光ドーパントであることを特徴とする請求項４に記載の有機エレクトロルミネッセンス素子。
【化８】
2013161739.tif 000054
〔一般式（９′）及び（１２）中、Ｒ1ｍ、Ｒ2ｍ、Ｒ1ｎ及びＲ2ｎは、それぞれ独立に、炭素数２以上のアルキル基、芳香族炭化水素環基、芳香族複素環基、非芳香族炭化水素環基又は非芳香族複素環基を表し、更に置換基を有していても良い。Ｒａ、Ｒｃ及びＲａ3はそれぞれ独立に水素原子、ハロゲン原子、シアノ基、アルキル基、アルケニル基、アルキニル基、アルコキシ基、アミノ基、シリル基、アリールアルキル基、アリール基、ヘテロアリール基、非芳香族炭化水素環基又は非芳香族複素環基を表し、更に置換基を有していても良い。ｎａ及びｎｃは１又は２を表し、ｎＲ３は１〜４の整数を表す。ＸはＯ、Ｓ、ＳｉＲｚ1Ｒｚ2、ＮＲｚ1又はＣＲｚ1Ｒｚ2を表し、Ｒｚ1及びＲｚ2は、水素原子又はアルキル基、芳香族炭化水素環基、芳香族複素環基、非芳香族炭化水素環基又は非芳香族複素環基を表す。ｍ及びｎは１又は２の整数を表し、ｍ＋ｎ＝３である。〕
【請求項９】
前記少なくとも２種のリン光ドーパントのＨＯＭＯ（最高被占分子軌道）のエネルギーの差が、０．１０ｅＶ以内であることを特徴とする請求項１〜８のいずれか一項に記載の有機エレクトロルミネッセンス素子。
【請求項１０】
前記少なくとも２種のリン光ドーパントのＬＵＭＯ（最低空分子軌道）のエネルギーの差が、０．１０ｅＶ以内であることを特徴とする請求項１〜９のいずれか一項に記載の有機エレクトロルミネッセンス素子。
【請求項１１】
前記少なくとも２種のリン光ドーパントが、前記発光層中のドーパントの総量に対し、それぞれ５〜９５質量％の範囲内であることを特徴とする請求項１〜１０のいずれか一項に記載の有機エレクトロルミネッセンス素子。
【請求項１２】
前記少なくとも２種のリン光ドーパントに加えて、前記少なくとも２種のリン光ドーパントの発光色に対して補色の関係にある光を放出するドーパントが備えられ、白色発光を呈することを特徴とする請求項１〜１１のいずれか一項に記載の有機エレクトロルミネッセンス素子。
【請求項１３】
請求項１〜１２のいずれか一項に記載の有機エレクトロルミネッセンス素子が、具備されていることを特徴とする照明装置。
【請求項１４】
請求項１〜１２のいずれか一項に記載の有機エレクトロルミネッセンス素子が、具備されていることを特徴とする表示装置。
【発明の詳細な説明】
【技術分野】
【０００１】
本発明は、有機エレクトロルミネッセンス素子、照明装置及び表示装置に関する。
【背景技術】
【０００２】
有機エレクトロルミネッセンス素子（以下、有機ＥＬ素子ともいう。）は、発光する化合物を含有する発光層を、陰極と陽極とで挟んだ構成を有し、電界を印加することにより、陽極から注入された正孔と陰極から注入された電子を発光層内で再結合させることで励起子（エキシトン）を生成させ、このエキシトンが失活する際の光の放出（蛍光・リン光）を利用した発光素子である。また、有機ＥＬ素子は、電極と電極の間を厚さ僅かサブミクロン程度の有機材料の膜で構成する全固体素子であり、数Ｖ〜数十Ｖ程度の範囲内の電圧で発光が可能であることから、次世代の平面ディスプレイや照明への利用が期待されている。【０００３】
実用化に向けた有機ＥＬ素子の開発としては、プリンストン大より、励起三重項からのリン光発光を用いる有機ＥＬ素子の報告がされ（例えば、非特許文献１参照。）、以来、室温でリン光発光を示す材料の研究が活発になってきている（例えば、特許文献１、非特許文献２参照。）。【０００４】
更に、リン光発光を利用する有機ＥＬ素子は、以前の蛍光発光を利用する有機ＥＬ素子に比べ原理的に約４倍の発光効率が実現可能であることから、その材料開発を初めとし、発光素子の層構成や電極の研究開発が世界中で行われている。例えば、イリジウム錯体系等重金属錯体を中心に多くの化合物が合成検討なされている（例えば、非特許文献３参照。）。【０００５】
このように、リン光発光方式は大変ポテンシャルの高い方式であるが、リン光発光を利用する有機ＥＬ素子においては、蛍光発光を利用する有機ＥＬ素子とは大きく異なり、発光中心の位置をコントロールする方法、とりわけ発光層の内部で再結合を行い、いかに発光を安定に行わせることができるかが、素子の効率・寿命を捕らえる上で重要な技術的な課題となっている。【０００６】
そこで近年、発光層に隣接する形で、発光層の陽極側に位置する正孔輸送層と発光層の陰極側に位置する電子輸送層とを備えた多層積層型の素子が良く知られている（例えば、特許文献２参照。）。また、発光層にはホスト化合物とドーパントとしてのリン光発光性化合物とを用いた混合層が多く用いられている。【０００７】
一方、材料の観点からは高いキャリア輸送性や熱的、電気的に安定な材料が求められている。特に青色リン光発光を利用するにあたっては、青色リン光発光性化合物自身が高い三重項励起エネルギー（Ｔ１）を有しているために、適用可能な周辺材料の開発と精密な発光中心の制御が強く求められている。【０００８】
代表的な青色リン光発光性化合物としてはビス［（４，６−ジフルオロフェニル）−ピリジネート−Ｎ，Ｃ２′］（ピコリネート）イリジウム錯体（ＦＩｒｐｉｃ）が知られており、主配位子のフェニルピリジンにフッ素置換をすること、及び副配位子としてピコリン酸を用いることにより短波化が実現されている。これらのドーパントはカルバゾール誘導体やトリアリールシラン類をホスト化合物として組み合わせることによって高効率の素子を達成しているが、素子の発光寿命は大幅に劣化するため、そのトレードオフの改善が求められていた。【０００９】
近年、高いポテンシャルを有する青色リン光発光性化合物として、特定の配位子を有する金属錯体が特許文献３で開示されている。また、同系色のドーパントを２種併用することで、高効率・高寿命・低駆動電圧化を達成した報告（特許文献４、５、６参照。）はなされているが、市場で要求される条件下での色度安定性については報告がなされておらず、更なる改良が望まれている。
【先行技術文献】
【特許文献】
【００１０】
【特許文献１】米国特許第６０９７１４７号明細書
【特許文献２】特開２００５−１１２７６５号公報
【特許文献３】米国特許出願公開第２０１１／００５７５５９号明細書
【特許文献４】特開２００８−１１２９７６号公報
【特許文献５】特許第４１１０１６０号公報
【特許文献６】米国特許第７８０７９９２号明細書
【非特許文献】
【００１１】
【非特許文献１】Ｍ．Ａ．Ｂａｌｄｏ  ｅｔ  ａｌ．，ｎａｔｕｒｅ、３９５巻、１５１〜１５４ページ（１９９８年）
【非特許文献２】Ｍ．Ａ．Ｂａｌｄｏ  ｅｔ  ａｌ．，ｎａｔｕｒｅ、４０３巻、１７号、７５０〜７５３頁（２０００年）
【非特許文献３】Ｓ．Ｌａｍａｎｓｋｙ  ｅｔ  ａｌ．，Ｊ．Ａｍ．Ｃｈｅｍ．Ｓｏｃ．，１２３巻、４３０４頁（２００１年）
【発明の概要】
【発明が解決しようとする課題】
【００１２】
本発明は、上記問題・状況に鑑みてなされたものであり、その解決課題は、駆動電圧が低く、長寿命で、かつ色度安定性に優れた有機エレクトロルミネッセンス素子を提供することである。また、該素子を用いた照明装置及び表示装置を提供することである。
【課題を解決するための手段】
【００１３】
本発明者は、上記課題を解決すべく、上記問題の原因等について検討した結果、一般式（１）及び一般式（２）で示されるように、少なくとも２種のリン光ドーパントをのうち、１種は三つの配位子が同一であり、他の１種は配位子が２種の配位子からなり、その２種の配位子のうちの１種が前記三つの配位子と同じ構造の配位子であることで、有機ＥＬ素子の低駆動電圧化や高寿命化を達成するだけでなく、驚くべきことに高電流下での寿命・色度安定性の改善という課題を解決できることを見いだし本発明に至った。【００１４】
すなわち、本発明に係る上記課題は、以下の手段により解決される。【００１５】
１．陽極と陰極の間に、少なくとも２種のリン光ドーパントを含有する発光層を有する有機エレクトロルミネッセンス素子であって、前記少なくとも２種のリン光ドーパントのうちの１種は下記一般式（１）で表されるリン光ドーパントであり、他の１種は下記一般式（２）で表されるリン光ドーパントであることを特徴とする有機エレクトロルミネッセンス素子。【００１６】
【化１】
2013161739.tif 000003
【００１７】
〔一般式（１）及び（２）中、Ｘ1は、炭素原子が共有結合によってＭに結合している、それぞれ置換基を有してもよい芳香族炭化水素環又は芳香族複素環を表し、Ｙ1は、窒素原子又はカルベン炭素原子によってＭに配位結合している、置換基を有してもよい芳香族複素環を表し、Ｖ1及びＶ2は、各々炭素原子、窒素原子又は酸素原子を表し、Ｖ1は共有結合によってＭに結合し、Ｖ2は配位結合によってＭと結合している。Ｌ1は、Ｖ1及びＶ2とともに２座の配位子を形成する原子群を表す。Ｍは元素周期表における８族〜１０族の遷移金属元素を表す。ｍ及びｎは、１又は２の整数を表し、ｍ＋ｎ＝３である。〕
２．前記一般式（１）で表されるリン光ドーパントが、下記一般式（３）で表されるリン光ドーパントであり、かつ前記一般式（２）で表されるリン光ドーパントが、下記一般式（４）で表されるリン光ドーパントであることを特徴とする前記第１項に記載の有機エレクトロルミネッセンス素子。【００１８】
【化２】
2013161739.tif 000004
【００１９】
〔一般式（３）及び（４）中、Ｘ2は炭素原子が共有結合によってＭに結合している芳香族炭化水素環又は芳香族複素環を表し、Ｙ2は窒素原子又はカルベン炭素原子によってＭに配位結合している芳香族複素環を表し、複数のＸ2及びＹ2は同じでも異なっていてもよい。Ｚ1及びＺ2は芳香族炭化水素環又は芳香族複素環を表す。【００２０】
Ｖ３は、炭素原子を表し、共有結合によりＭに結合しており、Ｖ３とＬ２の一部とでＸ２と同じ芳香族炭化水素環又はＸ２と同じ芳香族複素環を形成している。Ｖ４は、窒素原子又はカルベン炭素原子を表し、Ｍに配位結合しており、Ｖ４とＬ２の一部とでＹ２と同じ芳香族炭化水素環又はＹ２と同じ芳香族複素環を形成している。Ｍは元素周期表における８族〜１０族の遷移金属元素を表す。ｐ＝０又は１、ｑ＝０又は１、ただし、ｐ＝ｑ≠０である。ｍ及びｎは１又は２の整数を表し、ｍ＋ｎ＝３である。なお、一般式（４）において、Ｉｒに配位している三つの配位子が同じになることはない。〕
３．前記一般式（１）で表されるリン光ドーパントが、下記一般式（５）で表されるリン光ドーパントであり、かつ前記一般式（２）で表されるリン光ドーパントが、下記一般式（６）で表されるリン光ドーパントであることを特徴とする前記第１項に記載の有機エレクトロルミネッセンス素子。【００２１】
【化３】
2013161739.tif 000005
【００２２】
〔一般式（５）及び（６）中、Ｚ3は、５員環〜７員環を形成するのに必要な非金属原子群を表す。ｎ１は、０〜５の整数を表す。Ｂ1〜Ｂ5は、各々ＣＲ2、Ｎ、ＮＲ3、Ｏ又はＳを表す。Ｒ1は、置換基を表す。Ｒ2及びＲ3は、水素原子又は置換基を表す。Ｒ1同士が環を形成してもよい。Ｖ1及びＶ2は、各々炭素原子、窒素原子又は酸素原子を表し、Ｖ1は、共有結合によってＭに結合し、Ｖ2は配位結合によってＭと結合している。Ｌ1は、Ｖ1及びＶ2とともに２座の配位子を形成する原子群を表す。Ｍは、元素周期表における８族〜１０族の遷移金属元素を表す。ｍ及びｎは１又は２の整数を表し、ｍ＋ｎ＝３である。〕
４．前記一般式（３）で表されるリン光ドーパントが、下記一般式（７）で表されるリン光ドーパントであり、かつ前記一般式（４）で表されるリン光ドーパントが、下記一般式（８）で表されるリン光ドーパントであることを特徴とする前記第２項に記載の有機エレクトロルミネッセンス素子。【００２３】
【化４】
2013161739.tif 000006
【００２４】
〔一般式（７）及び（８）中、環Ａｍ、環Ａｎ、環Ｂｍ及び環Ｂｎは、５員又は６員の芳香族炭化水素環又は芳香族複素環を表す。Ａｒは、芳香族炭化水素環、芳香族複素環、非芳香族炭化水素環又は非芳香族複素環を表す。Ｒ1ｍ、Ｒ2ｍ、Ｒ1ｎ及びＲ2ｎは、それぞれ独立に、炭素数２以上のアルキル基、芳香族炭化水素環基、芳香族複素環基、非芳香族炭化水素環基又は非芳香族複素環基を表し、更に置換基を有していても良く、又はＲ1とＲａが結合して環を形成しても良い。Ｒａ、Ｒｂ及びＲｃは、それぞれ独立に、水素原子、水酸基、ハロゲン原子、シアノ基、アルキル基、アルケニル基、アルキニル基、アルコキシ基、アミノ基、シリル基、チオール基、アリールアルキル基、アリール基、ヘテロアリール基、非芳香族炭化水素環基又は非芳香族複素環基を表し、更に置換基を有していても良く、ＲａはＡｒと環を形成していても良い。ｎａ及びｎｃは１又は２を表し、ｎｂは１〜４の整数を表す。ｍ及びｎは１又は２の整数を表し、ｍ＋ｎは３である。なお、一般式（８）において、Ｉｒに配位している三つの配位子の構造が全て同じであることはない。〕
５．前記一般式（７）で表されるリン光ドーパントが、下記一般式（９′）で表されるリン光ドーパントであり、かつ前記一般式（８）で表されるリン光ドーパントが、下記一般式（９）で表されるリン光ドーパントであることを特徴とする前記第４項に記載の有機エレクトロルミネッセンス素子。【００２５】
【化５】
2013161739.tif 000007
【００２６】
〔一般式（９′）及び（９）中、Ａｒは、芳香族炭化水素環、芳香族複素環、非芳香族炭化水素環又は非芳香族複素環を表す。Ｒ1ｍ、Ｒ2ｍ、Ｒ1ｎ及びＲ2ｎは、それぞれ独立に、炭素数２以上のアルキル基、芳香族炭化水素環基、芳香族複素環基、非芳香族炭化水素環基又は非芳香族複素環基を表し、さらに置換基を有していても良い。Ｒａ及びＲｃは、それぞれ独立に、水素原子、ハロゲン原子、シアノ基、アルキル基、アルケニル基、アルキニル基、アルコキシ基、アミノ基、シリル基、アリールアルキル基、アリール基、ヘテロアリール基、非芳香族炭化水素環基又は非芳香族複素環基を表し、更に置換基を有していても良く、ＲａはＡｒと環を形成していても良い。ｎａ及びｎｃは１又は２を表す。ｍ及びｎは１又は２の整数を表し、ｍ＋ｎは３である。なお一般式（９）において、Ｉｒに配位している三つの配位子の構造が全て同じであることはない。〕
６．前記一般式（７）で表されるリン光ドーパントが、前記一般式（９′）で表されるリン光ドーパントであり、かつ前記一般式（８）で表されるリン光ドーパントが、下記一般式（１０）で表されるリン光ドーパントであることを特徴とする前記第４項に記載の有機エレクトロルミネッセンス素子。【００２７】
【化６】
2013161739.tif 000008
【００２８】
〔一般式（９′）及び（１０）中、Ｒ1ｍ、Ｒ2ｍ、Ｒ1ｎ及びＲ2ｎは、それぞれ独立に、炭素数２以上のアルキル基、芳香族炭化水素環基、芳香族複素環基、非芳香族炭化水素環基又は非芳香族複素環基を表し、更に置換基を有していても良い。Ｒａ、Ｒｃ及びＲａ3は、それぞれ独立に、水素原子、ハロゲン原子、シアノ基、アルキル基、アルケニル基、アルキニル基、アルコキシ基、アミノ基、シリル基、アリールアルキル基、アリール基、ヘテロアリール基、非芳香族炭化水素環基又は非芳香族複素環基を表し、更に置換基を有していても良い。ｎａ及びｎｃは１又は２を表し、ｎＲ３は１〜５の整数を表す。ｍ及びｎは１又は２の整数を表し、ｍ＋ｎは３である。なお、一般式（１０）において、Ｉｒに配位している三つの配位子の構造が全て同じであることはない。〕
７．前記一般式（７）で表されるリン光ドーパントが、前記一般式（９′）で表されるリン光ドーパントであり、かつ前記一般式（８）で表されるリン光ドーパントが、下記一般式（１１）で表されるリン光ドーパントであることを特徴とする前記第４項に記載の有機エレクトロルミネッセンス素子。【００２９】
【化７】
2013161739.tif 000009
【００３０】
〔一般式（９′）及び（１１）中、Ｒ1ｍ、Ｒ2ｍ、Ｒ1ｎ及びＲ2ｎは、それぞれ独立に、炭素数２以上のアルキル基、芳香族炭化水素環基、芳香族複素環基、非芳香族炭化水素環基又は非芳香族複素環基を表し、更に置換基を有していても良い。Ｒａ、Ｒｃ及びＲａ3はそれぞれ独立に水素原子、ハロゲン原子、シアノ基、アルキル基、アルケニル基、アルキニル基、アルコキシ基、アミノ基、シリル基、アリールアルキル基、アリール基、ヘテロアリール基、非芳香族炭化水素環基又は非芳香族複素環基を表し、更に置換基を有していても良い。ｎａ及びｎｃは１又は２を表し、ｎＲ３は１〜４の整数を表す。ＸはＯ、Ｓ、ＳｉＲｚ1Ｒｚ2、ＮＲｚ1又はＣＲｚ1Ｒｚ2を表し、Ｒｚ1及びＲｚ2は、水素原子又はアルキル基、芳香族炭化水素環基、芳香族複素環基、非芳香族炭化水素環基又は非芳香族複素環基を表す。ｍ及びｎは１又は２の整数を表し、ｎは１又は２を表し、ｍ＋ｎ＝３である。〕
８．前記一般式（７）で表されるリン光ドーパントが、前記一般式（９′）で表されるリン光ドーパントであり、かつ前記一般式（８）で表されるリン光ドーパントが、下記一般式（１２）で表されるリン光ドーパントであることを特徴とする前記第４項に記載の有機エレクトロルミネッセンス素子。【００３１】
【化８】
2013161739.tif 000010
【００３２】
〔一般式（９′）及び（１２）中、Ｒ1ｍ、Ｒ2ｍ、Ｒ1ｎ及びＲ2ｎは、それぞれ独立に、炭素数２以上のアルキル基、芳香族炭化水素環基、芳香族複素環基、非芳香族炭化水素環基又は非芳香族複素環基を表し、更に置換基を有していても良い。Ｒａ、Ｒｃ及びＲａ3はそれぞれ独立に水素原子、ハロゲン原子、シアノ基、アルキル基、アルケニル基、アルキニル基、アルコキシ基、アミノ基、シリル基、アリールアルキル基、アリール基、ヘテロアリール基、非芳香族炭化水素環基又は非芳香族複素環基を表し、更に置換基を有していても良い。ｎａ及びｎｃは１又は２を表し、ｎＲ３は１〜４の整数を表す。ＸはＯ、Ｓ、ＳｉＲｚ1Ｒｚ2、ＮＲｚ1又はＣＲｚ1Ｒｚ2を表し、Ｒｚ1及びＲｚ2は、水素原子又はアルキル基、芳香族炭化水素環基、芳香族複素環基、非芳香族炭化水素環基又は非芳香族複素環基を表す。ｍ及びｎは１又は２の整数を表し、ｍ＋ｎ＝３である。〕
９．前記少なくとも２種のリン光ドーパントのＨＯＭＯ（最高被占分子軌道）のエネルギーの差が、０．１０ｅＶ以内であることを特徴とする前記第１〜８項のいずれか一項に記載の有機エレクトロルミネッセンス素子。【００３３】
１０．前記少なくとも２種のリン光ドーパントのＬＵＭＯ（最低空分子軌道）のエネルギーの差が、０．１０ｅＶ以内であることを特徴とする前記第１〜９項のいずれか一項に記載の有機エレクトロルミネッセンス素子。【００３４】
１１．前記少なくとも２種のリン光ドーパントが、前記発光層中のドーパントの総量に対し、それぞれ５〜９５質量％の範囲内であることを特徴とする前記第１〜１０項のいずれか一項に記載の有機エレクトロルミネッセンス素子。【００３５】
１２．前記少なくとも２種のリン光ドーパントに加えて、前記少なくとも２種のリン光ドーパントの発光色に対して補色の関係にある光を放出するドーパントが備えられ、白色発光を呈することを特徴とする前記第１〜１１項のいずれか一項に記載の有機エレクトロルミネッセンス素子。【００３６】
１３．前記第１〜１２項のいずれか一項に記載の有機エレクトロルミネッセンス素子が具備されていることを特徴とする照明装置。【００３７】
１４．前記第１〜１２項のいずれか一項に記載の有機エレクトロルミネッセンス素子が具備されていることを特徴とする表示装置。
【発明の効果】
【００３８】
本発明の上記手段により、駆動電圧が低く、長寿命で、かつ色度安定性に優れた有機エレクトロルミネッセンス素子を提供することができる。また、該素子を用いた照明装置及び表示装置を提供することができる。【００３９】
本発明の効果の発現機構ないし作用機構については、明確にはなっていないが、以下のように推察している。【００４０】
上述した異なる２種のリン光ドーパントに共通の配位子を持たせることにより、２種のリン光ドーパントがより安定に励起状態になれるためと推測している。この効果は、２種のリン光ドーパントのＨＯＭＯ（最高被占分子軌道）のエネルギー準位の差、及びＬＵＭＯ（最低空分子軌道）のエネルギー準位の差を０．１ｅＶ以下とすることでより顕著となる。
【図面の簡単な説明】
【００４１】
【図１】有機ＥＬ素子から構成される表示装置の一例
【図２】表示部Ａの模式図
【図３】画素の回路図
【図４】パッシブマトリクス方式による表示装置の模式図
【図５】照明装置の概略図
【図６】照明装置の断面図
【発明を実施するための形態】
【００４２】
本発明の有機エレクトロルミネッセンス素子は、陽極と陰極の間に、少なくとも２種のリン光ドーパントを含有する発光層を有する有機エレクトロルミネッセンス素子であって、前記少なくとも２種のリン光ドーパントのうちの１種は前記一般式（１）で表されるリン光ドーパントであり、他の１種は前記一般式（２）で表されるリン光ドーパントであることを特徴とする。この特徴は、請求項１から請求項１４までの請求項に係る発明に共通する技術的特徴である。
【００４３】
本発明の実施態様としては、本発明の効果発現の観点から、前記一般式（１）で表されるリン光ドーパントが、前記一般式（３）で表されるリン光ドーパントであり、前記一般式（２）で表されるリン光ドーパントが、前記一般式（４）で表されるリン光ドーパントであることが好ましい。さらに、前記一般式（１）で表されるリン光ドーパントが、前記一般式（５）で表されるリン光ドーパントであり、前記一般式（２）で表されるリン光ドーパントが、前記一般式（６）で表されるリン光ドーパントであること好ましい。
【００４４】
さらに、本発明においては、前記一般式（３）で表されるリン光ドーパントが、前記一般式（７）で表されるリン光ドーパントであり、前記一般式（４）で表されるリン光ドーパントが、前記一般式（８）で表されるリン光ドーパントであることが本発明の効果発現の観点から好ましい。さらに、前記一般式（７）で表されるリン光ドーパントが、前記一般式（９′）で表されるリン光ドーパントであり、かつ前記一般式（８）で表されるリン光ドーパントが、それぞれ、前記一般式（９）、（１０）、（１１）又は（１２）で表されるリン光ドーパントあることが好ましい。
【００４５】
また、前記少なくとも２種のリン光ドーパントのＨＯＭＯ（最高被占分子軌道）のエネルギーの差が、０．１０ｅＶ以内であることが好ましい。さらに、前記少なくとも２種のリン光ドーパントのＬＵＭＯ（最低空分子軌道）のエネルギーの差が、０．１０ｅＶ以内であることが好ましい。リン光ドーパントのＨＯＭＯ、ＬＵＭＯのエネルギー準位をこのような範囲の値とすることで高輝度下での寿命・色度安定性を更に向上しつつ、更なる低駆動電圧化を達成できる。
【００４６】
本発明の実施態様としては、本発明の効果発現の観点から、少なくとも２種のリン光ドーパントが、前記発光層中のドーパントの総量に対し、それぞれ５〜９５質量％の範囲内であることが好ましい。さらに、前記発光層に加えて、前記発光層の発光色に対して補色の関係にある光を放出する発光層が備えられ、白色発光を呈することが好ましい。
【００４７】
本発明の有機エレクトロルミネッセンス素子は、照明装置及び表示装置に好適に具備され得る。
【００４８】
以下、本発明とその構成要素、及び本発明を実施するための形態・態様について詳細な説明をする。なお、本願において、「〜」は、その前後に記載される数値を下限値及び上限値として含む意味で使用する。
【００４９】
《有機ＥＬ素子の構成層》
本発明の有機ＥＬ素子において、陽陽極と陰極の間に、少なくとも２種のリン光ドーパントを含有する発光層を有する。発光層の他に、陽極と陰極との間に挟持される各種有機層も含めた層構成の好ましい具体例を以下に示すが、本発明はこれらに限定されない。
【００５０】
（ｉ）陽極／発光層／電子輸送層／陰極
（ii）陽極／正孔輸送層／発光層／電子輸送層／陰極
（iii）陽極／正孔輸送層／発光層／正孔阻止層／電子輸送層／陰極
（iv）陽極／正孔輸送層／発光層／正孔阻止層／電子輸送層／陰極バッファー層／陰極
（ｖ）陽極／陽極バッファー層／正孔輸送層／発光層／正孔阻止層／電子輸送層／陰極バッファー層／陰極
（vi）陽極／／正孔輸送層／陽極バッファー層／発光層／正孔阻止層／電子輸送層／陰極バッファー層／陰極
（vii）陽極／陽極バッファー層／正孔輸送層／発光層／電子輸送層／陰極バッファー層／陰極
複数の発光層が含まれる場合、該発光層間に非発光性の中間層を有してもよい。また、上記層構成の内、陽極及び陰極を除く発光層を含む有機層を一つの発光ユニットとし、複数の発光ユニットを積層することが可能である。該複数の積層された発光ユニットにおいては、発光ユニット間に非発光性の中間層を有していてもよく、更に中間層は電荷発生層を含んでいてもよい。
【００５１】
発光ユニットは複数の発光層の間に非発光性の中間層を有していてもよく、該中間層が電荷発生層であるようなマルチフォトンユニット構成であってもよい。この場合、電荷発生層としては、ＩＴＯ（インジウム・スズ酸化物）、ＩＺＯ（インジウム・亜鉛酸化物）、ＺｎＯ2、ＴｉＮ、ＺｒＮ、ＨｆＮ、ＴｉＯx、ＶＯx、ＣｕＩ、ＩｎＮ、ＧａＮ、ＣｕＡｌＯ2、ＣｕＧａＯ2、ＳｒＣｕ2Ｏ2、ＬａＢ6、ＲｕＯ2等の導電性無機化合物層や、Ａｕ／Ｂｉ2Ｏ3等の２層膜や、ＳｎＯ2／Ａｇ／ＳｎＯ2、ＺｎＯ／Ａｇ／ＺｎＯ、Ｂｉ2Ｏ3／Ａｕ／Ｂｉ2Ｏ3、ＴｉＯ2／ＴｉＮ／ＴｉＯ2、ＴｉＯ2／ＺｒＮ／ＴｉＯ2等の多層膜、またＣ６０等のフラーレン類、オリゴチオフェン等の導電性有機物層、金属フタロシアニン類、無金属フタロシアニン類、金属ポルフィリン類、無金属ポルフィリン類等の導電性有機化合物層等が挙げられる。
【００５２】
本発明の有機ＥＬ素子における発光層としては白色発光層であることが好ましく、これらを用いた照明装置であることが好ましい。具体的には、本発明に係る少なくとも２種のリン光ドーパントに加えて、この少なくとも２種のリン光ドーパントの発光色に対して補色の関係にある光を放出するドーパントが備えられ、白色発光を呈することが好ましい。
【００５３】
このような複数の発光色の組み合わせとしては、青色、緑色、青色の３原色の三つの発光極大波長を含有させたものでもよいし、青色と黄色、青緑と橙色等の補色の関係を利用した二つの発光極大波長を含有したものでもよい。
【００５４】
本発明に係る発光層は青色に発光することが好ましい。例えば、本発明に係る青色リン光発光層から放出される青色発光と補色の関係にある光を放出する発光層が備えられ白色発光を呈することも好ましい。具体的には、例えば、青色発光の発光スペクトルにもよるが、補色となる黄緑、黄色、オレンジ色に発光する発光層を設け、白色発光を呈する有機エレクトロルミネッセンス素子とすることができる。
【００５５】
高演色性の白色発光が得られるという観点から、またより幅広い範囲の色度の調整が容易であることから、青色リン光発光層に加え、緑及び赤色の発光を呈する層を有するものが好ましい。
【００５６】
本発明に係る少なくとも２種のリン光ドーパント以外の他のドーパントもリン光ドーパントであることが好ましいが、蛍光ドーパントを用いることもできる。
【００５７】
本発明の有機ＥＬ素子や本発明に係る化合物の発光する色は、「新編色彩科学ハンドブック」（日本色彩学会編、東京大学出版会、１９８５）の１０８頁の図４．１６において、分光放射輝度計ＣＳ−１０００（コニカミノルタ（株）製）で測定した結果をＣＩＥ色度座標に当てはめたときの色で決定される。
【００５８】
また、本発明の有機ＥＬ素子が白色素子の場合には、白色とは、２度視野角正面輝度を上記方法により測定した際に、１０００ｃｄ／ｍ2でのＣＩＥ１９３１表色系における色度がｘ＝０．３３±０．０７、ｙ＝０．３３±０．１の領域内にあることをいう。
【００５９】
本発明の有機ＥＬ素子を構成する各層について以下説明する。
【００６０】
《発光層》
本発明に係る発光層は、電極又は電子輸送層及び正孔輸送層から注入されてくる電子及び正孔が再結合して発光する層であり、発光する部分は発光層の層内であっても発光層と隣接層との界面であってもよい。
【００６１】
発光層の膜厚の総和は特に制限はないが、膜の均質性や、発光時に不必要な高電圧を印加することを防止し、かつ、駆動電流に対する発光色の安定性向上の観点から、好ましくは２ｎｍ〜５μｍの範囲内に調整され、更に好ましくは２〜２００ｎｍの範囲内に調整され、特に好ましくは５〜１００ｎｍの範囲内に調整される。
【００６２】
発光層の作製には、後述するリン光ドーパントやホスト化合物を用いて、例えば、真空蒸着法、湿式法（ウェットプロセスともいい、例えば、スピンコート法、キャスト法、ダイコート法、ブレードコート法、ロールコート法、インクジェット法、印刷法、スプレーコート法、カーテンコート法、ＬＢ法（ラングミュア・ブロジェット（Ｌａｎｇｍｕｉｒ  Ｂｌｏｄｇｅｔｔ法））等を挙げることができる。）等により成膜して形成することができる。なお、本発明に係る６座配位型オルトメタルイリジウム錯体を発光層の材料として用いる場合、ウェットプロセスにて成膜することが好ましい。
（１）ドーパント
本発明の有機ＥＬ素子の発光層は、少なくとも２種のリン光ドーパントを含有する。リン光ドーパント（リン光発光ドーパント、リン光発光性化合物等ともいう）に加えてドーパント（ドーパント化合物ともいう）として蛍光ドーパント（蛍光性化合物ともいう）も使用することができる。
【００６３】
（１．１）リン光ドーパント
本発明に係るリン光ドーパントについて説明する。
【００６４】
本発明に係るリン光ドーパントは、励起三重項からの発光が観測される化合物であり、具体的には室温（２５℃）にてリン光発光する化合物であり、リン光量子収率が、２５℃において０．０１以上の化合物であると定義されるが、好ましいリン光量子収率は０．１以上である。
【００６５】
上記リン光量子収率は、第４版実験化学講座７の分光IIの３９８頁（１９９２年版、丸善）に記載の方法により測定できる。溶液中でのリン光量子収率は種々の溶媒を用いて測定できるが、本発明に係るリン光ドーパントは、任意の溶媒のいずれかにおいて上記リン光量子収率（０．０１以上）が達成されればよい。
【００６６】
リン光ドーパントの発光は原理としては２種挙げられ、一つはキャリアが輸送されるホスト化合物上でキャリアの再結合が起こって発光性ホスト化合物の励起状態が生成し、このエネルギーをリン光ドーパントに移動させることでリン光ドーパントからの発光を得るというエネルギー移動型である。もう一つはリン光ドーパントがキャリアトラップとなり、リン光ドーパント上でキャリアの再結合が起こり、リン光ドーパントからの発光が得られるというキャリアトラップ型である。いずれの場合においても、リン光ドーパントの励起状態のエネルギーはホスト化合物の励起状態のエネルギーよりも低いことが条件である。
【００６７】
ここで、本発明者らは、上記本発明の目的を達成するために鋭意研究を重ねた結果、有機ＥＬ素子の有機層に、前記一般式（１）及び一般式（２）で表される、同系色に発光する少なくとも２種のリン光ドーパントをのうち、１種は三つの配位子が同一であり、他の１種は配位子が２種の配位子からなり、その２種の配位子のうちの１種が前記三つの配位子と同じ構造の配位子であることで、有機ＥＬ素子の高寿命化を達成するだけでなく、驚くべきことに高電流下での寿命・色度安定性の改善という課題を解決できることを見いだした。
【００６８】
（一般式（１）及び一般式（２）で表されるリン光ドーパント）
本発明の有機ＥＬ素子は、少なくとも２種のリン光ドーパントを含有する発光層を有し、なくとも２種のリン光ドーパントのうちの１種は前記一般式（１）で表されるリン光ドーパントであり、他の１種は前記一般式（２）で表されるリン光ドーパントである。
【００６９】
一般式（１）及び一般式（２）において、Ｘ1は炭素原子が共有結合によってＭに結合しているそれぞれ置換基を有してもよい芳香族炭化水素環又は芳香族複素環を表し、Ｙ1は窒素原子又はカルベン炭素原子によってＭに配位結合している、置換基を有してもよい芳香族複素環を表し、複数のＸ1及びＹ1は同じでも異なっていてもよい。Ｘ1で表される芳香族炭化水素環又は芳香族複素環としては、芳香族炭化水素環としては、例えば、ベンゼン環、ビフェニル環、ナフタレン環、アズレン環、アントラセン環、フェナントレン環、ピレン環、クリセン環、ナフタセン環、トリフェニレン環、ｏ−テルフェニル環、ｍ−テルフェニル環、ｐ−テルフェニル環、アセナフテン環、コロネン環、フルオレン環、フルオラントレン環、ナフタセン環、ペンタセン環、ペリレン環、ペンタフェン環、ピセン環、ピレン環、ピラントレン環、アンスラアントレン環等が挙げられる。
【００７０】
芳香族複素環としては、例えば、シロール環、フラン環、チオフェン環、オキサゾール環、ピロール環、ピリジン環、ピリダジン環、ピリミジン環、ピラジン環、トリアジン環、オキサジアゾール環、トリアゾール環、イミダゾール環、ピラゾール環、チアゾール環、インドール環、ベンズイミダゾール環、ベンズチアゾール環、ベンズオキサゾール環、キノキサリン環、キナゾリン環、フタラジン環、チエノチオフェン環、カルバゾール環、アザカルバゾール環（カルバゾール環を構成する炭素原子の任意の一つ以上が窒素原子で置き換わったものを表す）、ジベンゾシロール環、ジベンゾフラン環、ジベンゾチオフェン環、ベンゾチオフェン環やジベンゾフラン環を構成する炭素原子の任意の一つ以上が窒素原子で置き換わった環、ベンゾジフラン環、ベンゾジチオフェン環、アクリジン環、ベンゾキノリン環、フェナジン環、フェナントリジン環、フェナントロリン環、サイクラジン環、キンドリン環、テペニジン環、キニンドリン環、トリフェノジチアジン環、トリフェノジオキサジン環、フェナントラジン環、アントラジン環、ペリミジン環、ナフトフラン環、ナフトチオフェン環、ナフトジフラン環、ナフトジチオフェン環、アントラフラン環、アントラジフラン環、アントラチオフェン環、アントラジチオフェン環、チアントレン環、フェノキサチイン環、ジベンゾカルバゾール環、インドロカルバゾール環、ジチエノベンゼン環等が挙げられる。
【００７１】
Ｙ1で表される芳香族複素環としては、前述の芳香族複素環のうち、窒素原子を含む芳香族複素環又はカルベン炭素原子によってＭに配位結合可能な芳香族複素環が挙げられる。
【００７２】
具体的には例えば、イミダゾール、ピラゾール、トリアゾール、オキサゾール、オキサジアゾール、チアゾール、チアジアゾール、ピリジン、ピリミジン、ピリダジン、ピラジン、トリアジン、又はこれらを環の一部として含む、例えばベンズイミダゾールなどの縮合芳香族複素環が挙げられるが、本発明はこれらに限定されるわけではない。
【００７３】
Ｍは、元素周期表の８族〜１０族の遷移金属元素（単に遷移金属ともいう）を表すが、中でも、イリジウムが好ましい。Ｌ1はＶ1、Ｖ2と共に２座の配位子を形成する原子群を表す。Ｖ1−Ｌ1−Ｖ2で表される２座の配位子の具体例としては、例えば、フェニルピリジン、フェニルピラゾール、フェニルイミダゾール、フェニルトリアゾール、フェニルテトラゾール、ピラザボール、ピコリン酸及びアセチルアセトン等が挙げられる。これらの２座の配位子は上記の置換基によって更に置換されていてもよい。
【００７４】
一般式（１）及び（２）において、ｍ及びｎは、１又は２の整数を表し、ｍ＋ｎ＝３である。
【００７５】
（一般式（３）及び一般式（４）で表されるリン光ドーパント）
一般式（３）及び一般式（４）において、Ｘ2は炭素原子が共有結合によってＭに結合している芳香族炭化水素環又は芳香族複素環を表し、Ｙ2は窒素原子又はカルベン炭素原子によってＭに配位結合している芳香族複素環を表す。Ｚ1及びＺ2は芳香族炭化水素環又は芳香族複素環を表す。
【００７６】
Ｖ３は、炭素原子を表し、共有結合によりＭに結合しており、Ｖ３とＬ２の一部とでＸ２と同じ芳香族炭化水素環又はＸ２と同じ芳香族複素環を形成している。Ｖ４は、窒素原子又はカルベン炭素原子を表し、Ｍに配位結合しており、Ｖ４とＬ２の一部とでＹ２と同じ芳香族炭化水素環又はＹ２と同じ芳香族複素環を形成している。なお、一般式（４）において、Ｉｒに配位している三つの配位子が同じになることはない。
【００７７】
Ｘ2で表される芳香族炭化水素環又は芳香族複素環としては、芳香族炭化水素環としては、例えば、ベンゼン環、ビフェニル環、ナフタレン環、アズレン環、アントラセン環、フェナントレン環、ピレン環、クリセン環、ナフタセン環、トリフェニレン環、ｏ−テルフェニル環、ｍ−テルフェニル環、ｐ−テルフェニル環、アセナフテン環、コロネン環、フルオレン環、フルオラントレン環、ナフタセン環、ペンタセン環、ペリレン環、ペンタフェン環、ピセン環、ピレン環、ピラントレン環、アンスラアントレン環等が挙げられる。
【００７８】
芳香族複素環としては、例えば、シロール環、フラン環、チオフェン環、オキサゾール環、ピロール環、ピリジン環、ピリダジン環、ピリミジン環、ピラジン環、トリアジン環、オキサジアゾール環、トリアゾール環、イミダゾール環、ピラゾール環、チアゾール環、インドール環、ベンズイミダゾール環、ベンズチアゾール環、ベンズオキサゾール環、キノキサリン環、キナゾリン環、フタラジン環、チエノチオフェン環、カルバゾール環、アザカルバゾール環（カルバゾール環を構成する炭素原子の任意の一つ以上が窒素原子で置き換わったものを表す）、ジベンゾシロール環、ジベンゾフラン環、ジベンゾチオフェン環、ベンゾチオフェン環やジベンゾフラン環を構成する炭素原子の任意の一つ以上が窒素原子で置き換わった環、ベンゾジフラン環、ベンゾジチオフェン環、アクリジン環、ベンゾキノリン環、フェナジン環、フェナントリジン環、フェナントロリン環、サイクラジン環、キンドリン環、テペニジン環、キニンドリン環、トリフェノジチアジン環、トリフェノジオキサジン環、フェナントラジン環、アントラジン環、ペリミジン環、ナフトフラン環、ナフトチオフェン環、ナフトジフラン環、ナフトジチオフェン環、アントラフラン環、アントラジフラン環、アントラチオフェン環、アントラジチオフェン環、チアントレン環、フェノキサチイン環、ジベンゾカルバゾール環、インドロカルバゾール環、ジチエノベンゼン環等が挙げられる。
【００７９】
Ｙ2で表される芳香族複素環としては、前述の芳香族複素環の内、窒素原子を含む芳香族複素環又はカルベン炭素原子によってＭに配位結合可能な芳香族複素環が挙げられる。
【００８０】
具体的には例えば、イミダゾール、ピラゾール、トリアゾール、オキサゾール、オキサジアゾール、チアゾール、チアジアゾール、ピリジン、ピリミジン、ピリダジン、ピラジン、トリアジン、又はこれらを環の一部として含む、例えばベンズイミダゾールなどの縮合芳香族複素環が挙げられるが、本発明はこれらに限定されるわけではない。
【００８１】
Ｚ1及びＺ2は芳香族炭化水素環又は芳香族複素環を表す。Ｚ1及びＺ2で表される芳香族炭化水素環又は芳香族複素環としては、前述の芳香族炭化水素環又は芳香族複素環が挙げられる。Ｚ1とＺ2とは同じでも異なっていてもよい。
【００８２】
Ｍは、元素周期表の８族〜１０族の遷移金属元素（単に遷移金属ともいう）を表すが、中でも、イリジウムが好ましい。
【００８３】
ｐ＝０又は１、ｑ＝０又は１、ただし、ｐ＝ｑ≠０である。
【００８４】
また、ｍ及びｎは１又は２の整数を表し、ｍ＋ｎ＝３である。
【００８５】
（一般式（５）及び一般式（６）で表されるリン光ドーパント）
前記一般式（５）及び（６）において、Ｒ1で表される置換基としては、例えばアルキル基（例えば、メチル基、エチル基、プロピル基、イソプロピル基、ｔｅｒｔ−ブチル基、ペンチル基、ヘキシル基、オクチル基、ドデシル基、トリデシル基、テトラデシル基、ペンタデシル基等）、シクロアルキル基（例えば、シクロペンチル基、シクロヘキシル基等）、アルケニル基（例えば、ビニル基、アリル基等）、アルキニル基（例えば、エチニル基、プロパルギル基等）、芳香族炭化水素環基（芳香族炭素環基、アリール基等ともいい、例えば、フェニル基、ｐ−クロロフェニル基、メシチル基、トリル基、キシリル基、ナフチル基、アントリル基、アズレニル基、アセナフテニル基、フルオレニル基、フェナントリル基、インデニル基、ピレニル基、ビフェニリル基等）、芳香族複素環基（例えば、ピリジル基、ピリミジニル基、フリル基、ピロリル基、イミダゾリル基、ベンゾイミダゾリル基、ピラゾリル基、ピラジニル基、トリアゾリル基（例えば、１，２，４−トリアゾール−１−イル基、１，２，３−トリアゾール−１−イル基等）、オキサゾリル基、ベンゾオキサゾリル基、チアゾリル基、イソオキサゾリル基、イソチアゾリル基、フラザニル基、チエニル基、キノリル基、ベンゾフリル基、ジベンゾフリル基、ベンゾチエニル基、ジベンゾチエニル基、インドリル基、カルバゾリル基、カルボリニル基、ジアザカルバゾリル基（前記カルボリニル基のカルボリン環を構成する炭素原子の一つが窒素原子で置き換わったものを示す）、キノキサリニル基、ピリダジニル基、トリアジニル基、キナゾリニル基、フタラジニル基等）、複素環基（例えば、ピロリジル基、イミダゾリジル基、モルホリル基、オキサゾリジル基等）、アルコキシ基（例えば、メトキシ基、エトキシ基、プロピルオキシ基、ペンチルオキシ基、ヘキシルオキシ基、オクチルオキシ基、ドデシルオキシ基等）、シクロアルコキシ基（例えば、シクロペンチルオキシ基、シクロヘキシルオキシ基等）、アリールオキシ基（例えば、フェノキシ基、ナフチルオキシ基等）、アルキルチオ基（例えば、メチルチオ基、エチルチオ基、プロピルチオ基、ペンチルチオ基、ヘキシルチオ基、オクチルチオ基、ドデシルチオ基等）、シクロアルキルチオ基（例えば、シクロペンチルチオ基、シクロヘキシルチオ基等）、アリールチオ基（例えば、フェニルチオ基、ナフチルチオ基等）、アルコキシカルボニル基（例えば、メチルオキシカルボニル基、エチルオキシカルボニル基、ブチルオキシカルボニル基、オクチルオキシカルボニル基、ドデシルオキシカルボニル基等）、アリールオキシカルボニル基（例えば、フェニルオキシカルボニル基、ナフチルオキシカルボニル基等）、スルファモイル基（例えば、アミノスルホニル基、メチルアミノスルホニル基、ジメチルアミノスルホニル基、ブチルアミノスルホニル基、ヘキシルアミノスルホニル基、シクロヘキシルアミノスルホニル基、オクチルアミノスルホニル基、ドデシルアミノスルホニル基、フェニルアミノスルホニル基、ナフチルアミノスルホニル基、２−ピリジルアミノスルホニル基等）、アシル基（例えば、アセチル基、エチルカルボニル基、プロピルカルボニル基、ペンチルカルボニル基、シク��ヘキシルカルボニル基、オクチルカルボニル基、２−エチルヘキシルカルボニル基、ドデシルカルボニル基、フェニルカルボニル基、ナフチルカルボニル基、ピリジルカルボニル基等）、アシルオキシ基（例えば、アセチルオキシ基、エチルカルボニルオキシ基、ブチルカルボニルオキシ基、オクチルカルボニルオキシ基、ドデシルカルボニルオキシ基、フェニルカルボニルオキシ基等）、アミド基（例えば、メチルカルボニルアミノ基、エチルカルボニルアミノ基、ジメチルカルボニルアミノ基、プロピルカルボニルアミノ基、ペンチルカルボニルアミノ基、シクロヘキシルカルボニルアミノ基、２−エチルヘキシルカルボニルアミノ基、オクチルカルボニルアミノ基、ドデシルカルボニルアミノ基、フェニルカルボニルアミノ基、ナフチルカルボニルアミノ基等）、カルバモイル基（例えば、アミノカルボニル基、メチルアミノカルボニル基、ジメチルアミノカルボニル基、プロピルアミノカルボニル基、ペンチルアミノカルボニル基、シクロヘキシルアミノカルボニル基、オクチルアミノカルボニル基、２−エチルヘキシルアミノカルボニル基、ドデシルアミノカルボニル基、フェニルアミノカルボニル基、ナフチルアミノカルボニル基、２−ピリジルアミノカルボニル基等）、ウレイド基（例えば、メチルウレイド基、エチルウレイド基、ペンチルウレイド基、シクロヘキシルウレイド基、オクチルウレイド基、ドデシルウレイド基、フェニルウレイド基ナフチルウレイド基、２−ピリジルアミノウレイド基等）、スルフィニル基（例えば、メチルスルフィニル基、エチルスルフィニル基、ブチルスルフィニル基、シクロヘキシルスルフィニル基、２−エチルヘキシルスルフィニル基、ドデシルスルフィニル基、フェニルスルフィニル基、ナフチルスルフィニル基、２−ピリジルスルフィニル基等）、アルキルスルホニル基（例えば、メチルスルホニル基、エチルスルホニル基、ブチルスルホニル基、シクロヘキシルスルホニル基、２−エチルヘキシルスルホニル基、ドデシルスルホニル基等）、アリールスルホニル基又はヘテロアリールスルホニル基（例えば、フェニルスルホニル基、ナフチルスルホニル基、２−ピリジルスルホニル基等）、アミノ基（例えば、アミノ基、エチルアミノ基、ジメチルアミノ基、ブチルアミノ基、シクロペンチルアミノ基、２−エチルヘキシルアミノ基、ドデシルアミノ基、アニリノ基、ナフチルアミノ基、２−ピリジルアミノ基等）、シアノ基、ニトロ基、ヒドロキシ基、メルカプト基、シリル基（例えば、トリメチルシリル基、トリイソプロピルシリル基、トリフェニルシリル基、フェニルジエチルシリル基等）等が挙げられる。Ｒ1同士が環を形成してもよい。
【００８６】
これらの置換基のうち、好ましいものはアルキル基又はアリール基であり、更に好ましいものは無置換のアルキル基又はアリール基である。
【００８７】
一般式（５）及び（６）において、Ｚ3により形成される５員環〜７員環としては、例えば、ベンゼン環、ナフタレン環、ピリジン環、ピリミジン環、ピロール環、チオフェン環、ピラゾール環、イミダゾール環、オキサゾール環及びチアゾール環等が挙げられる。これらのうちで好ましいものは、ベンゼン環である。
【００８８】
一般式（５）及び（６）において、Ｂ1〜Ｂ5は、各々ＣＲ2、Ｎ、ＮＲ3、Ｏ又はＳを表す。Ｒ2及びＲ3は水素原子又は置換基を表す。置換基としては、一般式（５）及び一般式（６）で記載したＲ１で表される置換基と同じものを挙げることができる。Ｂ1〜Ｂ5により形成される含窒素複素環としては縮合環でも単環でもよいが、好ましくは単環であり、更に好ましくは単環の含窒素芳香族複素環が好ましい。前記単環の含窒素芳香族複素環としては、例えば、ピロール環、ピラゾール環、イミダゾール環、トリアゾール環、テトラゾール環、オキサゾール環、イソオキサゾール環、チアゾール環、イソチアゾール環、オキサジアゾール環及びチアジアゾー環ル等が挙げられる。中でも好ましいものは、ピラゾール環、イミダゾール環であり、特に好ましいのは、イミダゾール環である。
【００８９】
これらの環は上記のＲ１で表される置換基によって更に置換されていてもよい。置換基として好ましいものは無置換アルキル基及び無置換アリール基である。
【００９０】
一般式（５）及び（６）において、Ｌ1はＶ1及びＶ2とともに２座の配位子を形成する原子群を表す。
【００９１】
Ｖ1−Ｌ1−Ｖ2で表される２座の配位子の具体例としては、例えば、フェニルピリジン、フェニルピラゾール、フェニルイミダゾール、フェニルトリアゾール、フェニルテトラゾール、ピラザボール、ピコリン酸及びアセチルアセトン等が挙げられる。これらの２座の配位子は上記のＲ１で表される置換基によって更に置換されていてもよい。
【００９２】
一般式（５）及び（６）において、ｍ及びｎは１又は２の整数を表し、ｍ＋ｎ＝３である。
【００９３】
一般式（５）及び（６）において、Ｍは、元素周期表の８族〜１０族の遷移金属元素（単に遷移金属ともいう）を表すが、中でも、イリジウムが好ましい。
【００９４】
なお、一般式（５）及び（６）で表されるリン光ドーパントは、重合性基又は反応性基を有していてもよく、有していなくてもよい。
【００９５】
（一般式（７）及び（８）で表されるリン光ドーパント）
本発明に係るリン光ドーパントは前記一般式（７）及び（８）で表されるイリジウム錯体であることが好ましい。
【００９６】
一般式（７）及び（８）において、環Ａｍ、環Ａｎ、環Ｂｍ及び環Ｂｎは５員又は６員の芳香族炭化水素環又は芳香族複素環を表す。一般式（７）及び（８）において、環Ａｍ、環Ａｎ、環Ｂｍ及び環Ｂｎで表される５員又は６員の芳香族炭化水素環としては、例えば、ベンゼン環が挙げられる。
【００９７】
一般式（７）及び（８）において、環Ａｎ、環Ａｍ、環Ｂｎ及び環Ｂｍで表される５員又は６員の芳香族複素環としては、例えば、フラン環、チオフェン環、オキサゾール環、ピロール環、ピリジン環、ピリダジン環、ピリミジン環、ピラジン環、トリアジン環、オキサジアゾール環、トリアゾール環、イミダゾール環、ピラゾール環、チアゾール環等が挙げられる。好ましくは環Ｂｎ及びＢｍの少なくとも一方がベンゼン環であり、より好ましくは環Ａｎ及びＡｍの少なくとも一方がベンゼン環である。
【００９８】
一般式（７）及び（８）において、Ａｒは、芳香族炭化水素環、芳香族複素環、非芳香族炭化水素環又は非芳香族複素環を表す。
【００９９】
一般式（７）及び（８）において、Ａｒで表される芳香族炭化水素環としては、例えば、ベンゼン環、ビフェニル環、ナフタレン環、アズレン環、アントラセン環、フェナントレン環、ピレン環、クリセン環、ナフタセン環、トリフェニレン環、ｏ−テルフェニル環、ｍ−テルフェニル環、ｐ−テルフェニル環、アセナフテン環、コロネン環、フルオレン環、フルオラントレン環、ナフタセン環、ペンタセン環、ペリレン環、ペンタフェン環、ピセン環、ピレン環、ピラントレン環、アンスラアントレン環等が挙げられる。
【０１００】
一般式（７）及び（８）において、Ａｒで表される芳香族複素環としては、例えば、シロール環、フラン環、チオフェン環、オキサゾール環、ピロール環、ピリジン環、ピリダジン環、ピリミジン環、ピラジン環、トリアジン環、オキサジアゾール環、トリアゾール環、イミダゾール環、ピラゾール環、チアゾール環、インドール環、ベンズイミダゾール環、ベンズチアゾール環、ベンズオキサゾール環、キノキサリン環、キナゾリン環、フタラジン環、チエノチオフェン環、カルバゾール環、アザカルバゾール環（カルバゾール環を構成する炭素原子の任意の一つ以上が窒素原子で置き換わったものを表す）、ジベンゾシロール環、ジベンゾフラン環、ジベンゾチオフェン環、ベンゾチオフェン環やジベンゾフラン環を構成する炭素原子の任意の一つ以上が窒素原子で置き換わった環、ベンゾジフラン環、ベンゾジチオフェン環、アクリジン環、ベンゾキノリン環、フェナジン環、フェナントリジン環、フェナントロリン環、サイクラジン環、キンドリン環、テペニジン環、キニンドリン環、トリフェノジチアジン環、トリフェノジオキサジン環、フェナントラジン環、アントラジン環、ペリミジン環、ナフトフラン環、ナフトチオフェン環、ナフトジフラン環、ナフトジチオフェン環、アントラフラン環、アントラジフラン環、アントラチオフェン環、アントラジチオフェン環、チアントレン環、フェノキサチイン環、ジベンゾカルバゾール環、インドロカルバゾール環、ジチエノベンゼン環等が挙げられる。
【０１０１】
一般式（７）及び（８）において、Ａｒで表される非芳香族炭化水素環としては、例えば、シクロアルカン（例えば、シクロペンタン環、シクロヘキサン環等）、シクロアルコキシ基（例えば、シクロペンチルオキシ基、シクロヘキシルオキシ基等）、シクロアルキルチオ基（例えば、シクロペンチルチオ基、シクロヘキシルチオ基等）、シクロヘキシルアミノスルホニル基、テトラヒドロナフタレン環、９，１０−ジヒドロアントラセン環、ビフェニレン環等が挙げられる。
【０１０２】
一般式（７）及び（８）において、Ａｒで表される非芳香族複素環としては、例えば、エポキシ環、アジリジン環、チイラン環、オキセタン環、アゼチジン環、チエタン環、テトラヒドロフラン環、ジオキソラン環、ピロリジン環、ピラゾリジン環、イミダゾリジン環、オキサゾリジン環、テトラヒドロチオフェン環、スルホラン環、チアゾリジン環、ε−カプロラクトン環、ε−カプロラクタム環、ピペリジン環、ヘキサヒドロピリダジン環、ヘキサヒドロピリミジン環、ピペラジン環、モルホリン環、テトラヒドロピラン環、１，３−ジオキサン環、１，４−ジオキサン環、トリオキサン環、テトラヒドロチオピラン環、チオモルホリン環、チオモルホリン−１，１−ジオキシド環、ピラノース環、ジアザビシクロ［２，２，２］−オクタン環、フェノキサジン環、フェノチアジン環、オキサントレン環、チオキサンテン環、フェノキサチイン環等が挙げられる。
【０１０３】
一般式（７）及び（８）において、Ａｒで表されるこれらの環は、置換基を有していてもよく、更に当該置換基同士が互いに結合して環を形成してもよい。一般式（７）及び（８）において、Ａｒは、好ましくは芳香族炭化水素環又は芳香族複素環であり、より好ましくは芳香族炭化水素環であり、更に好ましくはベンゼン環である。
【０１０４】
一般式（７）及び（８）において、Ｒ1ｍ及びＲ2ｍは、それぞれ独立に、炭素数２以上のアルキル基、芳香族炭化水素環基、芳香族複素環基、非芳香族炭化水素環基又は非芳香族複素環基を表し、更に置換基を有していても良い。一般式（７）及び（８）において、Ｒ1ｍ及びＲ2ｍで表されるアルキル基としては、例えば、メチル基、エチル基、トリフルオロメチル基、イソプロピル基、ｎ−ブチル基、ｔ−ブチル基、ｎ−ヘキシル基、２−メチルヘキシル基、ペンチル基、アダマンチル基、ｎ−デシル基、ｎ−ドデシル基等が挙げられる。一般式（７）及び（８）において、Ｒ1ｍ及びＲ2ｍで表される芳香族炭化水素環基、芳香族複素環基、非芳香族炭化水素環基又は非芳香族複素環基としては、上述の一般式（１）においてＡｒで表される芳香族炭化水素環、芳香族複素環、非芳香族炭化水素環又は非芳香族複素環から導出される１価の基が挙げられる。
【０１０５】
一般式（７）及び（８）において、Ｒ1ｍ及びＲ2ｍで表される炭素数２以上のアルキル基、芳香族炭化水素環基、芳香族複素環基、非芳香族炭化水素環基又は非芳香族複素環基が更に有していても良い置換基としては、例えば、ハロゲン原子、シアノ基、アルキル基、アルケニル基、アルキニル基、アルコキシ基、アミノ基、シリル基、アリールアルキル基、アリール基、ヘテロアリール基、非芳香族炭化水素環基又は非芳香族複素環基等が挙げられる。
【０１０６】
一般式（７）及び（８）においては、Ｒ1ｍ及びＲ2ｍが共に炭素原子数２以上のアルキル基又はシクロアルキル基であることが好ましく、また、Ｒ1ｍ及びＲ2ｍのいずれか一方が炭素原子数３以上の分岐アルキル基であることも好ましい。また、Ｒ1ｍ及びＲ2ｍが共に炭素原子数３以上の分岐アルキル基であることが更に好ましい。又はＲ1はＲａが結合して環を形成しても良い。
【０１０７】
一般式（７）及び（８）において、Ｒ1ｎ、Ｒ2ｎ、Ｒ1ｍ及びＲ2ｍは、上述の一般式（５）におけるＲ1と同義である。
【０１０８】
一般式（７）及び（８）において、Ｒａ、Ｒｂ及びＲｃはそれぞれ独立に水素原子、水酸基、ハロゲン原子、シアノ基、アルキル基、アルケニル基、アルキニル基、アルコキシ基、アミノ基、シリル基、チオール基、アリールアルキル基、アリール基、ヘテロアリール基、非芳香族炭化水素環基又は非芳香族複素環基を表し、更に置換基を有していても良く、ＲａはＡｒと環を形成していても良い。
【０１０９】
一般式（７）及び（８）において、Ｒａ、Ｒｂ及びＲｃで表されるアリール基及びヘテロアリール基としては、上述の一般式（７）及び（８）においてＡｒで表される芳香族炭化水素環及び芳香族複素環から導出される１価の基が挙げられる。
【０１１０】
一般式（７）及び（８）において、Ｒａ、Ｒｂ及びＲｃで表される非芳香族炭化水素環基及び非芳香族複素環基としては、上述の一般式（７）及び（８）においてＡｒで表される非芳香族炭化水素環及び非芳香族複素環から導出される１価の基が挙げられる。
【０１１１】
一般式（７）及び（８）において、ｎａ及びｎｃは１又は２を表し、ｎｂは１〜４の整数を表す。一般式（７）及び（８）において、ｍ＋ｎは３である。
【０１１２】
なお、一般式（８）において、Ｉｒに配位している三つの配位子の構造が全て同じであることはない。
【０１１３】
（一般式（９）で表されるリン光ドーパント）
上述の一般式（８）で表されるリン光ドーパントは、前記一般式（９）で表されるイリジウム錯体であることが好ましい。
【０１１４】
一般式（９）において、Ａｒ、Ｒ1ｍ、Ｒ2ｍ、Ｒ1ｎ、Ｒ2ｎ、Ｒａ、Ｒｃ、ｎａ、ｎｃ、ｍ及びｎは、一般式（８）におけるＡｒ、Ｒ1ｍ、Ｒ2ｍ、Ｒ1ｎ、Ｒ2ｎ、Ｒａ、Ｒｃ、ｎａ、ｎｃ、ｍ及びｎと同義である。なお、一般式（９）において、Ｉｒに配位している三つの配位子の構造が全て同じであることはない。
【０１１５】
また、本発明に係る一般式（８）及び（９）で各々表されるイリジウム錯体は、国際公開第２００６／１２１８１１号等に記載の公知の方法を参照することにより合成可能である。
【０１１６】
（一般式（１０）で表されるリン光ドーパント）
上述の一般式（８）で表されるリン光ドーパントは、前記一般式（１０）で表されるイリジウム錯体であることが好ましい。
【０１１７】
一般式（１０）において、Ｒ1ｍ、Ｒ2ｍ、Ｒ1ｎ、Ｒ2ｎ、Ｒａ、Ｒｃ、ｎａ、ｎｃ、ｍ及びｎは、一般式（８）におけるＲ1ｍ、Ｒ2ｍ、Ｒ1ｎ、Ｒ2ｎ、Ｒａ、Ｒｃ、ｎａ、ｎｃ、ｍ及びｎと同義である。一般式（１０）において、Ｒａ3は、一般式（８）におけるＲａ、Ｒｂ及びＲｃと同義である。
【０１１８】
一般式（１０）において、ｎＲ３は、１〜５の整数を表す。なお、一般式（１０）において、Ｉｒに配位している三つの配位子の構造が全て同じであることはない。
【０１１９】
（一般式（１１）で表されるリン光ドーパント）
上述の一般式（８）で表されるリン光ドーパントは、前記一般式（１１）で表されるイリジウム錯体であることが好ましい。
【０１２０】
一般式（１１）において、Ｒ1ｍ、Ｒ2ｍ、Ｒ1ｎ、Ｒ2ｎ、Ｒａ、Ｒｃ、ｎａ、ｎｃ、ｍ及びｎは、一般式（８）におけるＲ1ｍ、Ｒ2ｍ、Ｒ1ｎ、Ｒ2ｎ、Ｒａ、Ｒｃ、ｎａ、ｎｃ、ｍ及びｎと同義である。一般式（１１）において、Ｒａ3は、一般式（８）におけるＲａ、Ｒｂ及びＲｃと同義である。一般式（１１）において、ｎＲ３は、１〜４の整数を表す。
【０１２１】
一般式（１１）において、Ｘは、Ｏ、Ｓ、ＳｉＲｚ1Ｒｚ2、ＮＲｚ1、ＣＲｚ1Ｒｚ2を表し、Ｒｚ1及びＲｚ2は水素原子又はアルキル基、芳香族炭化水素環基、芳香族複素環基、非芳香族炭化水素環基又は非芳香族複素環基を表す。Ｒｚ1及びＲｚ2で表される芳香族炭化水素環基、芳香族複素環基、非芳香族炭化水素環基又は非芳香族複素環基としては、上述の一般式（８）においてＡｒで表される芳香族炭化水素環、芳香族複素環、非芳香族炭化水素環又は非芳香族炭化水素環から導出される１価の基が挙げられる。
【０１２２】
（一般式（１２）で表されるリン光ドーパント）
上述の一般式（８）で表されるリン光ドーパントは、前記一般式（１２）で表されるイリジウム錯体であることが好ましい。
【０１２３】
一般式（１２）において、Ｒ1ｍ、Ｒ2ｍ、Ｒ1ｎ、Ｒ2ｎ、Ｒａ、Ｒｃ、ｎａ、ｎｃ、ｍ及びｎは、一般式（８）におけるＲ1ｍ、Ｒ2ｍ、Ｒ1ｎ、Ｒ2ｎ、Ｒａ、Ｒｃ、ｎａ、ｎｃ、ｍ及びｎと同義である。
【０１２４】
一般式（１２）において、Ｒａ3は、一般式（８）におけるＲａ、Ｒｂ及びＲｃと同義である。一般式（１２）において、ｎＲ３及びＸは、一般式（１０）におけるｎＲａ及びＸと同義である。
【０１２５】
以下に、一般式（２）、（４）、（６）及び（８）〜（１２）で表される化合物の具体例を挙げるが、本発明はこれらに限定されるものではない。
【０１２６】
【化９】
2013161739.tif 000011
【０１２７】
【化１０】
2013161739.tif 000012
【０１２８】
【化１１】
2013161739.tif 000013
【０１２９】
【化１２】
2013161739.tif 000014
【０１３０】
【化１３】
2013161739.tif 000015
【０１３１】
【化１４】
2013161739.tif 000016
【０１３２】
【化１５】
2013161739.tif 000017
【０１３３】
【化１６】
2013161739.tif 000018
【０１３４】
【化１７】
2013161739.tif 000019
【０１３５】
【化１８】
2013161739.tif 000020
【０１３６】
【化１９】
2013161739.tif 000021
【０１３７】
【化２０】
2013161739.tif 000022
【０１３８】
【化２１】
2013161739.tif 000023
【０１３９】
【化２２】
2013161739.tif 000024
【０１４０】
【化２３】
2013161739.tif 000025
【０１４１】
【化２４】
2013161739.tif 000026
【０１４２】
【化２５】
2013161739.tif 000027
【０１４３】
以下に、一般式（１）、（３）、（５）、（７）及び（９′）で表される化合物の具体例を挙げるが、本発明はこれらに限定されるものではない。
【０１４４】
【化２６】
2013161739.tif 000028
【０１４５】
【化２７】
2013161739.tif 000029
【０１４６】
【化２８】
2013161739.tif 000030
【０１４７】
【化２９】
2013161739.tif 000031
【０１４８】
【化３０】
2013161739.tif 000032
【０１４９】
【化３１】
2013161739.tif 000033
【０１５０】
【化３２】
2013161739.tif 000034
【０１５１】
【化３３】
2013161739.tif 000035
【０１５２】
【化３４】
2013161739.tif 000036
【０１５３】
さらに、以下に記載のドーパントも使用することができる。
【０１５４】
【化３５】
2013161739.tif 000037
【０１５５】
【化３６】
2013161739.tif 000038
【０１５６】
本発明における２種以上のリン光発光ドーパント化合物は同系色に発光することが好ましい。同系色とは、本発明に係る２種のリン光ドーパントの発光スペクトルの極大発光波長の差が５０ｎｍ以下であることをいう。極大発光波長とは、発光スペクトルにおいて最大の発光強度を示す波長をいう。青色リン光ドーパントの場合は発光極大波長が４４０〜４９９ｎｍ範囲内、緑色リン光ドーパントの場合は発光極大波長が５００〜５６９ｎｍ範囲内、赤色リン光ドーパントの場合は発光極大波長が５７０〜６５０ｎｍ範囲内が好ましい。上記２種のリン光ドーパントの発光スペクトルの極大発光波長の差は、好ましくは３０ｎｍ以下であり、より好ましくは０〜１０ｎｍである。
【０１５７】
本発明において、少なくとも２種のリン光ドーパントは青色に発光することが好ましい。発光ホストからリン光ドーパントへのエネルギー移動の観点から、発光ホストとリン光ドーパントの励起状態のエネルギーが近い青色リン光ドーパントを用いた場合に最も効果が高い。
【０１５８】
また、本発明における２種以上のリン光ドーパントのＨＯＭＯ（最高被占分子軌道）のエネルギーの差、又はＬＵＭＯ（最低空分子軌道）のエネルギーの差が、それぞれ０．１０ｅＶ以内であることが好ましい。０．１０ｅＶ以内とすることで目的の高輝度下での寿命・色度安定性を更に向上するだけでなく、更なる低駆動電圧化を達成できる。
【０１５９】
更に、本発明における少なくとも２種以上のリン光ドーパントは、発光層中のドーパントの総量に対しそれぞれ５〜９５％含むことで目的の効果を顕著に発現することができる。
【０１６０】
（発光ホスト化合物）
本発明において発光ホスト化合物（発光ホスト、ホスト化合物ともいう）は、発光層に含有される化合物の内で、その層中での質量比が２０％以上であり、かつ室温（２５℃）においてリン光発光のリン光量子収率が、０．１未満の化合物と定義される。好ましくはリン光量子収率が０．０１未満である。また、発光層に含有される化合物の中で、その層中での質量比が２０％以上であることが好ましい。
【０１６１】
本発明に用いることができる発光ホストとしては、特に制限はなく、従来有機ＥＬ素子で用いられる化合物を用いることができるが、本発明の有機ＥＬ素子の発光層の青色リン光発光ドーパントに対するホストとして特に好ましいものは、下記一般式（Ｈ１）で表される化合物である。
【０１６２】
一般式（Ｈ１）
Ｑm−Ｌn
式中、Ｌは置換していても良い縮合した芳香族複素環、Ｑは置換していても良い芳香族炭化水素環又は芳香族複素環であり、ｎ、ｍはそれぞれ１〜３の整数である。ｎが２以上の時は、Ｌは互いに異なっていても良く、ｍが２以上の時は、Ｑは互いに異なっていても良い。
【０１６３】
一般式（Ｈ１）において、Ｑで表される置換していても良い芳香族炭化水素環又は芳香族複素環としては、前述の一般式（７）においてＡｒで表される芳香族炭化水素環及び芳香族複素環が挙げられる。
【０１６４】
Ｑの置換基としては後述の一般式（Ｈ２）におけるＲ’及びＲ”で表される置換基等が挙げられる。
【０１６５】
一般式（Ｈ１）において、Ｌで表される置換していても良い縮合した芳香族複素環としては、インドール環、ベンズイミダゾール環、ベンズチアゾール環、ベンズオキサゾール環、キノキサリン環、キナゾリン環、フタラジン環、チエノチオフェン環、３環以上の環が縮合してなる芳香族複素環（ここで、３環以上の環が縮合してなる縮合芳香族複素環としては、Ｎ、Ｏ及びＳから選択されたヘテロ原子を、縮合環を構成する元素として含有する芳香族複素縮合環であることが好ましく、具体的には、カルバゾール環、アザカルバゾール環（カルバゾール環を構成する炭素原子の任意の一つ以上が窒素原子で置き換わったものを表す）、ジベンゾシロール環、ジベンゾフラン環、ジベンゾチオフェン環、ベンゾチオフェン環やジベンゾフラン環を構成する炭素原子の任意の一つ以上が窒素原子で置き換わった環、ベンゾジフラン環、ベンゾジチオフェン環、アクリジン環、ベンゾキノリン環、フェナジン環、フェナントリジン環、フェナントロリン環、サイクラジン環、キンドリン環、テペニジン環、キニンドリン環、トリフェノジチアジン環、トリフェノジオキサジン環、フェナントラジン環、アントラジン環、ペリミジン環、ナフトフラン環、ナフトチオフェン環、ナフトジフラン環、ナフトジチオフェン環、アントラフラン環、アントラジフラン環、アントラチオフェン環、アントラジチオフェン環、チアントレン環、フェノキサチイン環、ジベンゾカルバゾール環、インドロカルバゾール環、ジチエノベンゼン環等）等が挙げられる。
【０１６６】
Ｌの置換基としては後述の一般式（Ｈ２）におけるＲ’及びＲ”で表される置換基等が挙げられる。
【０１６７】
一般式（Ｈ１）において、ｎ及びｍはそれぞれ１〜３の整数である。ｎが２以上の時は、Ｌは互いに異なっていても良く、ｍが２以上の時は、Ｑは互いに異なっていても良い。より好ましくはｍ＋ｎが３以上である。
【０１６８】
一般式（Ｈ１）で表される化合物は、分子内に下記一般式（Ｈ２）で表される構造を有する。
【０１６９】
【化３７】
2013161739.tif 000039
【０１７０】
一般式（Ｈ２）において、ＡはＯ原子、Ｓ原子、ＮＲ’基又はＣＲ”＝ＣＲ”を表し、Ａ11〜Ａ23はＮ原子又はＣＲ”を表す。好ましくはＡがＯ原子、Ｓ原子又はＮＲ’基である。また、好ましくはＡ11〜Ａ23が全てＣＲ”である。
【０１７１】
一般式（Ｈ２）において、Ｒ’及びＲ”は他の基との連結部位、水素原子又は置換基を表し、ＣＲ”が複数ある場合、各々のＣＲ”は同じでも異なっていても良く、また複数のＲ”が互いに結合して環を形成してもよい。
【０１７２】
一般式（Ｈ２）において、Ｒ’及びＲ”で表される置換基としては、例えばアルキル基、アルケニル基、アルキニル基、非芳香族炭化水素環基、非芳香族複素環基、芳香族炭化水素基、芳香族複素環基、アルコキシ基、アリールオキシ基、アルキルチオ基、アリールチオ基、アルコキシカルボニル基、アリールオキシカルボニル基、スルファモイル基、アシル基、アシルオキシ基、アミド基、カルバモイル基、ウレイド基、スルフィニル基、アルキルスルホニル基、アリールスルホニル基、ヘテロアリールスルホニル基、アミノ基、ハロゲン原子、フッ化炭化水素基、シアノ基、ニトロ基、ヒドロキシ基、メルカプト基、シリル基及びホスホノ基等が挙げられる。
【０１７３】
また、経時安定性や、素子作製時の生産適性の点からホスト化合物のＴｇ（ガラス転移温度）が高い方が好ましく、好ましくは一般式（Ｈ１）で表される化合物のＴｇは１００℃以上であり、より好ましくは１２０℃以上であり、さらに好ましくは１３０℃以上である。
【０１７４】
一般式（Ｈ１）で表される化合物は同時に用いられる青色リン光発光性有機金属錯体よりも高い最低励起三重項エネルギー（Ｔ１）を有することが好ましく、より好ましくは化合物のＴ１が２．７ｅＶ以上であり、さらに好ましくは２．７５ｅＶ以上であり、２．８ｅＶ以上であることがより好ましい。
【０１７５】
ここで、一般式（Ｈ１）で表される化合物のＴ１の値は、米国Ｇａｕｓｓｉａｎ社製の分子軌道計算用ソフトウェアであるＧａｕｓｓｉａｎ９８（Ｇａｕｓｓｉａｎ９８、Ｒｅｖｉｓｉｏｎ  Ａ．１１．４，Ｍ．Ｊ．Ｆｒｉｓｃｈ，ｅｔ  ａｌ，Ｇａｕｓｓｉａｎ，  Ｉｎｃ．，  Ｐｉｔｔｓｂｕｒｇｈ  ＰＡ，  ２００２．）  を用いて計算した時の値であり、キーワードとしてＢ３ＬＹＰ／６−３１Ｇ＊を用いて構造最適化を行うことにより算出した値（ｅＶ単位換算値）と定義する。この計算値が有効な背景には、この手法で求めた計算値と実験値の相関が高いためである。
【０１７６】
また、一般式（Ｈ１）で表される化合物は分子量が５００以上２０００以下であることが好ましく、より好ましくは７００以上１５００以下である。
【０１７７】
一般式（Ｈ１）で表される化合物は、特開２０１３-０４５９２３号公報に記載されている化合物の中から選ぶことができる。
【０１７８】
また、ホスト化合物としては、従来公知の化合物を一般式（Ｈ１）で表される化合物と併用してもよい。併用してもよい化合物としては、代表的にはカルバゾール誘導体、トリアリールアミン誘導体、芳香族誘導体、含窒素複素環化合物、チオフェン誘導体、フラン誘導体、オリゴアリーレン化合物等の基本骨格を有するもの、又は、カルボリン誘導体やジアザカルバゾール誘導体（ここで、ジアザカルバゾール誘導体とは、カルボリン誘導体のカルボリン環を構成する炭化水素環の少なくとも一つの炭素原子が窒素原子で置換されているものを表す。）等が挙げられる。
【０１７９】
本発明に用いることができる公知の発光ホストとしては正孔輸送能、電子輸送能を有しつつ、かつ、発光の長波長化を防ぎ、なおかつ高Ｔｇ（ガラス転移温度）である化合物が好ましい。より好ましくはＴｇが１００℃以上である。
【０１８０】
発光ホストを複数種用いることで、電荷の移動を調整することが可能であり、有機ＥＬ素子を高効率化することができる。
【０１８１】
また、前記リン光ドーパントとして用いられる公知の化合物を複数種用いることで、異なる発光を混ぜることが可能となり、これにより任意の発光色を得ることができる。
【０１８２】
また、本発明に用いられる発光ホストとしては、低分子化合物でも、繰り返し単位をもつ高分子化合物でもよく、ビニル基やエポキシ基のような重合性基を有する低分子化合物（重合性発光ホスト）でもよく、このような化合物を１種又は複数種用いても良い。
【０１８３】
公知の発光ホストの具体例としては、例えば、以下の文献に記載の化合物が挙げられる。
【０１８４】
特開２００１−２５７０７６号公報、同２００２−３０８８５５号公報、同２００１−３１３１７９号公報、同２００２−３１９４９１号公報、同２００１−３５７９７７号公報、同２００２−３３４７８６号公報、同２００２−８８６０号公報、同２００２−３３４７８７号公報、同２００２−１５８７１号公報、同２００２−３３４７８８号公報、同２００２−４３０５６号公報、同２００２−３３４７８９号公報、同２００２−７５６４５号公報、同２００２−３３８５７９号公報、同２００２−１０５４４５号公報、同２００２−３４３５６８号公報、同２００２−１４１１７３号公報、同２００２−３５２９５７号公報、同２００２−２０３６８３号公報、同２００２−３６３２２７号公報、同２００２−２３１４５３号公報、同２００３−３１６５号公報、同２００２−２３４８８８号公報、同２００３−２７０４８号公報、同２００２−２５５９３４号公報、同２００２−２６０８６１号公報、同２００２−２８０１８３号公報、同２００２−２９９０６０号公報、同２００２−３０２５１６号公報、同２００２−３０５０８３号公報、同２００２−３０５０８４号公報、同２００２−３０８８３７号公報、米国特許公開第２００３０１７５５５３号、米国特許公開第２００６０２８０９６５号、米国特許公開第２００５０１１２４０７号、米国特許公開第２００９００１７３３０号、米国特許公開第２００９００３０２０２号、米国特許公開第２００５０２３８９１９号、国際公開第２００１０３９２３４号、国際公開第２００９０２１１２６号、国際公開第２００８０５６７４６号、国際公開第２００４０９３２０７号、国際公開第２００５０８９０２５号、国際公開第２００７０６３７９６号、国際公開第２００７０６３７５４号、国際公開第２００４１０７８２２号、国際公開第２００５０３０９００号、国際公開第２００６１１４９６６号、国際公開第２００９０８６０２８号、国際公開第２００９００３８９８号、国際公開第２０１２０２３９４７号、特開２００８−０７４９３９号、特開２００７−２５４２９７号、ＥＰ２０３４５３８等。
【０１８５】
《注入層：正孔注入層、電子注入層》
注入層は必要に応じて設け、電子注入層と正孔注入層があり、上記の如く陽極と発光層又は正孔輸送層の間、及び陰極と発光層又は電子輸送層との間に存在させてもよい。
【０１８６】
注入層とは、駆動電圧低下や発光輝度向上のために電極と有機層間に設けられる層のことで、「有機ＥＬ素子とその工業化最前線（１９９８年１１月３０日エヌ・ティー・エス社発行）」の第２編第２章「電極材料」（１２３頁〜１６６頁）に詳細に記載されており、正孔注入層（陽極バッファー層ともいう）と電子注入層（陰極バッファー層ともいう）とがある。
【０１８７】
陽極バッファー層（正孔注入層）は、特開平９−４５４７９号公報、同９−２６００６２号公報、同８−２８８０６９号公報等にもその詳細が記載されており、具体例として、銅フタロシアニンに代表されるフタロシアニンバッファー層、酸化バナジウムに代表される酸化物バッファー層、アモルファスカーボンバッファー層、ポリアニリン（エメラルディン）やポリチオフェン等の導電性高分子を用いた高分子バッファー層、トリス（２−フェニルピリジン）イリジウム錯体等に代表されるオルトメタル化錯体層等が挙げられる。
【０１８８】
陰極バッファー層（電子注入層）は、特開平６−３２５８７１号公報、同９−１７５７４号公報、同１０−７４５８６号公報等にもその詳細が記載されており、具体的にはストロンチウムやアルミニウム等に代表される金属バッファー層、フッ化リチウム、フッ化ナトリウムやフッ化カリウム等に代表されるアルカリ金属化合物バッファー層、フッ化マグネシウムに代表されるアルカリ土類金属化合物バッファー層、酸化アルミニウムに代表される酸化物バッファー層等が挙げられる。上記バッファー層（注入層）はごく薄い膜であることが望ましく、素材にもよるがその膜厚は０．１ｎｍ〜５μｍの範囲が好ましい。
【０１８９】
また、陽極バッファー層及び陰極バッファー層に用いられる材料は、他の材料と併用して用いることも可能であり、例えば正孔輸送層や電子輸送層中に混合して用いることも可能である。
【０１９０】
《正孔輸送層》
正孔輸送層とは正孔を輸送する機能を有する正孔輸送材料からなり、広い意味で正孔注入層、電子阻止層も正孔輸送層に含まれる。正孔輸送層は単層又は複数層設けることができる。
【０１９１】
正孔輸送材料としては、正孔の注入又は輸送、電子の障壁性のいずれかを有するものであり、有機物、無機物のいずれであってもよい。例えば、トリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、また導電性高分子オリゴマー、特にチオフェンオリゴマー等が挙げられる。
【０１９２】
正孔輸送材料としては上記のものを使用することができるが、ポルフィリン化合物、芳香族第３級アミン化合物及びスチリルアミン化合物、特に芳香族第３級アミン化合物を用いることが好ましい。
【０１９３】
芳香族第３級アミン化合物及びスチリルアミン化合物の代表例としては、Ｎ，Ｎ，Ｎ′，Ｎ′−テトラフェニル−４，４′−ジアミノフェニル；Ｎ，Ｎ′−ジフェニル−Ｎ，Ｎ′−ビス（３−メチルフェニル）−〔１，１′−ビフェニル〕−４，４′−ジアミン（ＴＰＤ）；２，２−ビス（４−ジ−ｐ−トリルアミノフェニル）プロパン；１，１−ビス（４−ジ−ｐ−トリルアミノフェニル）シクロヘキサン；Ｎ，Ｎ，Ｎ′，Ｎ′−テトラ−ｐ−トリル−４，４′−ジアミノビフェニル；１，１−ビス（４−ジ−ｐ−トリルアミノフェニル）−４−フェニルシクロヘキサン；ビス（４−ジメチルアミノ−２−メチルフェニル）フェニルメタン；ビス（４−ジ−ｐ−トリルアミノフェニル）フェニルメタン；Ｎ，Ｎ′−ジフェニル−Ｎ，Ｎ′−ジ（４−メトキシフェニル）−４，４′−ジアミノビフェニル；Ｎ，Ｎ，Ｎ′，Ｎ′−テトラフェニル−４，４′−ジアミノジフェニルエーテル；４，４′−ビス（ジフェニルアミノ）クオードリフェニル；Ｎ，Ｎ，Ｎ−トリ（ｐ−トリル）アミン；４−（ジ−ｐ−トリルアミノ）−４′−〔４−（ジ−ｐ−トリルアミノ）スチリル〕スチルベン；４−Ｎ，Ｎ−ジフェニルアミノ−（２−ジフェニルビニル）ベンゼン；３−メトキシ−４′−Ｎ，Ｎ−ジフェニルアミノスチルベンゼン；Ｎ−フェニルカルバゾール、更には米国特許第５，０６１，５６９号明細書に記載されている２個の縮合芳香族環を分子内に有するもの、例えば、４，４′−ビス〔Ｎ−（１−ナフチル）−Ｎ−フェニルアミノ〕ビフェニル（ＮＰＤ）、特開平４−３０８６８８号公報に記載されているトリフェニルアミンユニットが三つスターバースト型に連結された４，４′，４″−トリス〔Ｎ−（３−メチルフェニル）−Ｎ−フェニルアミノ〕トリフェニルアミン（ＭＴＤＡＴＡ）等が挙げられる。
【０１９４】
更にこれらの材料を高分子鎖に導入した、又はこれらの材料を高分子の主鎖とした高分子材料を用いることもできる。
【０１９５】
また、ｐ型−Ｓｉ、ｐ型−ＳｉＣ等の無機化合物も正孔注入材料、正孔輸送材料として使用することができる。
【０１９６】
また、銅フタロシアニンやトリス（２−フェニルピリジン）イリジウム錯体等に代表されるシクロメタル化錯体やオルトメタル化錯体等も正孔輸送材料として使用することができる。
【０１９７】
また、特開平１１−２５１０６７号公報、Ｊ．Ｈｕａｎｇ  ｅｔ．ａｌ．著文献（Ａｐｐｌｉｅｄ  Ｐｈｙｓｉｃｓ  Ｌｅｔｔｅｒｓ  ８０（２００２），ｐ．１３９）に記載されているような、いわゆるｐ型正孔輸送材料を用いることもできる。本発明においては、より高効率の発光素子が得られることからこれらの材料を用いることが好ましい。
【０１９８】
正孔輸送層の膜厚については特に制限はないが、通常は５ｎｍ〜５μｍ程度、好ましくは５ｎｍ〜２００ｎｍの範囲内である。この正孔輸送層は上記材料の１種又は２種以上からなる一層構造であってもよい。
【０１９９】
また、不純物をドープしたｐ性の高い正孔輸送層を用いることもできる。その例としては、特開平４−２９７０７６号公報、特開２０００−１９６１４０号公報、同２００１−１０２１７５号公報の各公報、Ｊ．Ａｐｐｌ．Ｐｈｙｓ．，９５，５７７３（２００４）等に記載されたものが挙げられる。
【０２００】
本発明においては、このようなｐ性の高い正孔輸送層を用いることが、より低消費電力の素子を作製することができるため好ましい。
【０２０１】
本発明に係る有機ＥＬ素子の正孔注入層及び正孔輸送層の形成に好ましく用いられる化合物は、ほかに公知の化合物を用いることができる。
【０２０２】
本発明の有機ＥＬ素子に用いられる、公知の好ましい正孔輸送材料の具体例としては、上記で挙げた文献の他、以下の文献に記載の化合物等が挙げられるが、本発明はこれらに限定されない。
【０２０３】
例えば、Ａｐｐｌ．Ｐｈｙｓ．Ｌｅｔｔ．６９，２１６０（１９９６）、Ｊ．Ｌｕｍｉｎ．７２−７４，９８５（１９９７）、Ａｐｐｌ．Ｐｈｙｓ．Ｌｅｔｔ．７８，６７３（２００１）、Ａｐｐｌ．Ｐｈｙｓ．Ｌｅｔｔ．９０，１８３５０３（２００７）、Ａｐｐｌ．Ｐｈｙｓ．Ｌｅｔｔ．９０，１８３５０３（２００７）、Ａｐｐｌ．Ｐｈｙｓ．Ｌｅｔｔ．５１，９１３（１９８７）、Ｓｙｎｔｈ．Ｍｅｔ．８７，１７１（１９９７）、Ｓｙｎｔｈ．Ｍｅｔ．９１，２０９（１９９７）、Ｓｙｎｔｈ．Ｍｅｔ．１１１，４２１（２０００）、ＳＩＤ  Ｓｙｍｐｏｓｉｕｍ  Ｄｉｇｅｓｔ，３７，９２３（２００６）、Ｊ．Ｍａｔｅｒ．Ｃｈｅｒｎ．３，３１９（１９９３）、Ａｄｖ．Ｍａｔｅｒ．６，６７７（１９９４）、Ｃｈｅｒｎ．Ｍａｔｅｒ．１５，３１４８（２００３）、米国特許公開第２００３０１６２０５３号、米国特許公開第２００２０１５８２４２号、米国特許公開第２００６０２４０２７９号、米国特許公開第２００８０２２０２６５号、米国特許第５０６１５６９号、国際公開第２００７００２６８３号、国際公開第２００９０１８００９号、ＥＰ６５０９５５、米国特許公開第２００８０１２４５７２号、米国特許公開第２００７０２７８９３８号、米国特許公開第２００８０１０６１９０号、米国特許公開第２００８００１８２２１号、国際公開第２０１２１１５０３４号、特表２００３−５１９４３２号公報、特開２００６−１３５１４５号、米国特許出願番号１３／５８５９８１号等である。
【０２０４】
《電子輸送層》
電子輸送層とは電子を輸送する機能を有する材料からなり、広い意味で電子注入層、正孔阻止層も電子輸送層に含まれる。電子輸送層は単層若しくは複数層を設けることができる。
【０２０５】
電子輸送層は陰極より注入された電子を発光層に伝達する機能を有していればよく、電子輸送層の構成材料としては従来公知の化合物の中から任意のものを選択し併用することも可能である。
【０２０６】
電子輸送層に用いられる従来公知の材料（以下、電子輸送材料という）の例としては、ニトロ置換フルオレン誘導体、ジフェニルキノン誘導体、チオピランジオキシド誘導体、ナフタレンペリレン等の多環芳香族炭化水素、複素環テトラカルボン酸無水物、カルボジイミド、フレオレニリデンメタン誘導体、アントラキノジメタン及びアントロン誘導体、オキサジアゾール誘導体、カルボリン誘導体、又は、該カルボリン誘導体のカルボリン環を構成する炭化水素環の炭素原子の少なくとも一つが窒素原子で置換されている環構造を有する誘導体、ヘキサアザトリフェニレン誘導体等が挙げられる。
【０２０７】
更に、上記オキサジアゾール誘導体において、オキサジアゾール環の酸素原子を硫黄原子に置換したチアジアゾール誘導体、電子吸引性基として知られているキノキサリン環を有するキノキサリン誘導体も電子輸送材料として用いることができる。
【０２０８】
これらの材料を高分子鎖に導入した、又はこれらの材料を高分子の主鎖とした高分子材料を用いることもできる。
【０２０９】
また、８−キノリノール誘導体の金属錯体、例えば、トリス（８−キノリノール）アルミニウム（Ａｌｑ）、トリス（５，７−ジクロロ−８−キノリノール）アルミニウム、トリス（５，７−ジブロモ−８−キノリノール）アルミニウム、トリス（２−メチル−８−キノリノール）アルミニウム、トリス（５−メチル−８−キノリノール）アルミニウム、ビス（８−キノリノール）亜鉛（Ｚｎｑ）等、及びこれらの金属錯体の中心金属がＩｎ、Ｍｇ、Ｃｕ、Ｃａ、Ｓｎ、Ｇａ又はＰｂに置き替わった金属錯体も電子輸送材料として用いることができる。
【０２１０】
その他、メタルフリー若しくはメタルフタロシアニン、又はそれらの末端がアルキル基やスルホン酸基等で置換されているものも電子輸送材料として用いることができる。
【０２１１】
また、ｎ型−Ｓｉ、ｎ型−ＳｉＣ等の無機半導体も電子輸送材料として用いることができる。
【０２１２】
電子輸送層は電子輸送材料を、例えば、真空蒸着法、湿式法（ウェットプロセスともいい、例えば、スピンコート法、キャスト法、ダイコート法、ブレードコート法、ロールコート法、インクジェット法、印刷法、スプレーコート法、カーテンコート法、ＬＢ法（ラングミュア・ブロジェット（Ｌａｎｇｍｕｉｒ  Ｂｌｏｄｇｅｔｔ法）等を挙げることができる。））等により、薄膜化することにより形成することが好ましい。
【０２１３】
電子輸送層の膜厚については特に制限はないが、通常は５ｎｍ〜５０００ｎｍ程度、好ましくは５ｎｍ〜２００ｎｍの範囲内である。この電子輸送層は上記材料の１種又は２種以上からなる一層構造であってもよい。
【０２１４】
また、金属錯体やハロゲン化金属など金属化合物等のｎ型ドーパントをドープして用いてもよい。
【０２１５】
本発明の有機ＥＬ素子に用いられる、公知の好ましい電子輸送材料の具体例としては、以下の文献に記載の化合物等が挙げられるが、本発明はこれらに限定されない。
【０２１６】
米国特許第６５２８１８７号 、米国特許第７２３０１０７号、米国特許公開第２００５００２５９９３号 、米国特許公開第２００４００３６０７７号 、米国特許公開第２００９０１１５３１６号 、米国特許公開第２００９０１０１８７０号 、米国特許公開第２００９０１７９５５４号 、国際公開第２００３０６０９５６号、国際公開第２００８１３２０８５号、Ａｐｐｌ．Ｐｈｙｓ．Ｌｅｔｔ．７５，４（１９９９）、Ａｐｐｌ．Ｐｈｙｓ．Ｌｅｔｔ．７９，４４９（２００１）、Ａｐｐｌ．Ｐｈｙｓ．Ｌｅｔｔ．８１，１６２（２００２）、Ａｐｐｌ．Ｐｈｙｓ．Ｌｅｔｔ．８１，１６２（２００２）、Ａｐｐｌ．Ｐｈｙｓ．Ｌｅｔｔ．７９，１５６（２００１）、米国特許第７９６４２９３号 、米国特許公開第２００９０３０２０２号 、国際公開第２００４０８０９７５号 、国際公開第２００４０６３１５９号、国際公開第２００５０８５３８７号、国際公開第２００６０６７９３１号、国際公開第２００７０８６５５２号、国際公開第２００８１１４６９０号、国際公開第２００９０６９４４２号 、国際公開第２００９０６６７７９号 、国際公開第２００９０５４２５３号、国際公開第２０１１０８６９３５号 、国際公開第２０１０１５０５９３号 、国際公開第２０１００４７７０７号 、ＥＰ２３１１８２６号 、特開２０１０−２５１６７５号 、特開２００９−２０９１３３号 、特開２００９−１２４１１４号 、特開２００８−２７７８１０号 、特開２００６−１５６４４５号 、特開２００５−３４０１２２号 、特開２００３−４５６６２号 、特開２００３−３１３６７号 、特開２００３−２８２２７０号、国際公開第２０１２１１５０３４号、等である。
【０２１７】
《阻止層：正孔阻止層、電子阻止層》
阻止層は、上記の如く有機化合物薄膜の基本構成層の他に必要に応じて設けられるものである。例えば、特開平１１−２０４２５８号公報、同１１−２０４３５９号公報、及び「有機ＥＬ素子とその工業化最前線（１９９８年１１月３０日エヌ・ティー・エス社発行）」の２３７頁等に記載されている正孔阻止（ホールブロック）層がある。
【０２１８】
正孔阻止層とは広い意味では電子輸送層の機能を有し、電子を輸送する機能を有しつつ正孔を輸送する能力が著しく小さい正孔阻止材料からなり、電子を輸送しつつ正孔を阻止することで電子と正孔の再結合確率を向上させることができる。
【０２１９】
また、前述の電子輸送層の構成を必要に応じて、本発明に係わる正孔阻止層として用いることができる。
【０２２０】
本発明の有機ＥＬ素子の正孔阻止層は、発光層に隣接して設けられていることが好ましい。
【０２２１】
正孔阻止層には、カルバゾール誘導体、アザカルバゾール誘導体（ここで、アザカルバゾール誘導体とは、カルバゾール環を構成する炭素原子の一つ以上が窒素原子で置き換わったものを示す）、ピリジン誘導体など、含窒素化合物を含有することが好ましい。
【０２２２】
また、本発明においては、複数の発光色の異なる複数の発光層を有する場合、その発光極大波長が最も短波にある発光層が、全発光層中、最も陽極に近いことが好ましいが、このような場合、該最短波層と該層の次に陽極に近い発光層との間に正孔阻止層を追加して設けることが好ましい。
【０２２３】
更には、該位置に設けられる正孔阻止層に含有される化合物の５０質量％以上が、前記最短波発光層のホスト化合物に対しそのイオン化ポテンシャルが０．３ｅＶ以上大きいことが好ましい。
【０２２４】
ドーパントやホスト化合物のＨＯＭＯ（最高被占分子軌道）及びＬＵＭＯ（最低空分子軌道）値は以下のようにして求めることができる。
【０２２５】
米国Ｇａｕｓｓｉａｎ社製の分子軌道計算用ソフトウェアであるＧａｕｓｓｉａｎ０３（Ｇａｕｓｓｉａｎ０３、Ｒｅｖｉｓｉｏｎ  Ｄ０２，Ｍ．Ｊ．Ｆｒｉｓｃｈ，ｅｔ  ａｌ，Ｇａｕｓｓｉａｎ，Ｉｎｃ．，Ｗａｌｌｉｎｇｆｏｒｄ  ＣＴ，２００４．）を用い、ホスト化合物はキーワードとしてＢ３ＬＹＰ／６−３１Ｇ＊を用い、リン光発光性ドーパント化合物はＢ３ＬＹＰ／ＬａｎＬ２ＤＺを用いて、対象とする分子構造の構造最適化を行うことにより、ＨＯＭＯ及びＬＵＭＯを算出する(ｅＶ単位換算値)。この計算値が有効な背景には、この手法で求めた計算値と実験値の相関が高いことが知られている。
【０２２６】
一方、電子阻止層とは広い意味では正孔輸送層の機能を有し、正孔を輸送する機能を有しつつ電子を輸送する能力が著しく小さい材料からなり、正孔を輸送しつつ電子を阻止することで電子と正孔の再結合確率を向上させることができる。
【０２２７】
また、前述の正孔輸送層の構成を必要に応じて電子阻止層として用いることができる。本発明に係る正孔阻止層、電子阻止層の膜厚としては、好ましくは３ｎｍ〜１００ｎｍであり、更に好ましくは３ｎｍ〜３０ｎｍの範囲内である。
【０２２８】
《陽極》
有機ＥＬ素子における陽極としては、仕事関数の大きい（４ｅＶ以上）金属、合金、電気伝導性化合物及びこれらの混合物を電極物質とするものが好ましく用いられる。このような電極物質の具体例としては、Ａｕ等の金属、ＣｕＩ、インジウムチンオキシド（ＩＴＯ）、ＳｎＯ2、ＺｎＯ等の導電性透明材料が挙げられる。
【０２２９】
また、ＩＤＩＸＯ（Ｉｎ2Ｏ3−ＺｎＯ）等非晶質で透明導電膜を作製可能な材料を用いてもよい。陽極はこれらの電極物質を蒸着やスパッタリング等の方法により薄膜を形成させ、フォトリソグラフィー法で所望の形状のパターンを形成してもよく、あるいはパターン精度を余り必要としない場合は（１００μｍ以上程度）、上記電極物質の蒸着やスパッタリング時に所望の形状のマスクを介してパターンを形成してもよい。
【０２３０】
あるいは、有機導電性化合物のように塗布可能な物質を用いる場合には、印刷方式、コーティング方式等湿式成膜法を用いることもできる。この陽極より発光を取り出す場合には、透過率を１０％より大きくすることが望ましく、また陽極としてのシート抵抗は数百Ω／□以下が好ましい。更に膜厚は材料にもよるが、通常１０〜１０００ｎｍ、好ましくは１０〜２００ｎｍの範囲で選ばれる。
【０２３１】
《陰極》
一方、陰極としては仕事関数の小さい（４ｅＶ以下）金属（電子注入性金属と称する）、合金、電気伝導性化合物及びこれらの混合物を電極物質とするものが用いられる。
【０２３２】
このような電極物質の具体例としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ2Ｏ3）混合物、インジウム、リチウム／アルミニウム混合物、希土類金属等が挙げられる。
【０２３３】
これらの中で、電子注入性及び酸化等に対する耐久性の点から、電子注入性金属とこれより仕事関数の値が大きく安定な金属である第二金属との混合物、例えば、マグネシウム／銀混合物、マグネシウム／アルミニウム混合物、マグネシウム／インジウム混合物、アルミニウム／酸化アルミニウム（Ａｌ2Ｏ3）混合物、リチウム／アルミニウム混合物、アルミニウム等が好適である。
【０２３４】
陰極はこれらの電極物質を蒸着やスパッタリング等の方法により薄膜を形成させることにより、作製することができる。また、陰極としてのシート抵抗は数百Ω／□以下が好ましく、膜厚は通常１０ｎｍ〜５μｍ、好ましくは５０ｎｍ〜２００ｎｍの範囲で選ばれる。
【０２３５】
なお、発光した光を透過させるため、有機ＥＬ素子の陽極又は陰極のいずれか一方が透明又は半透明であれば発光輝度が向上し好都合である。
【０２３６】
また、陰極に上記金属を１〜２０ｎｍの範囲内の膜厚で作製した後に、陽極の説明で挙げた導電性透明材料をその上に作製することで、透明又は半透明の陰極を作製することができ、これを応用することで陽極と陰極の両方が透過性を有する素子を作製することができる。
【０２３７】
《支持基板》
本発明の有機ＥＬ素子に用いることのできる支持基板（以下、基体、基板、基材、支持体等ともいう）としては、ガラス、プラスチック等の種類には特に限定はなく、また透明であっても不透明であってもよい。支持基板側から光を取り出す場合には、支持基板は透明であることが好ましい。
【０２３８】
好ましく用いられる透明な支持基板としては、ガラス、石英、透明樹脂フィルムを挙げることができる。特に好ましい支持基板は、有機ＥＬ素子にフレキシブル性を与えることが可能な樹脂フィルムである。
【０２３９】
樹脂フィルムとしては、例えば、ポリエチレンテレフタレート（ＰＥＴ）、ポリエチレンナフタレート（ＰＥＮ）等のポリエステル、ポリエチレン、ポリプロピレン、セロファン、セルロースジアセテート、セルローストリアセテート、セルロースアセテートブチレート、セルロースアセテートプロピオネート（ＣＡＰ）、セルロースアセテートフタレート（ＴＡＣ）、セルロースナイトレート等のセルロースエステル類又はそれらの誘導体、ポリ塩化ビニリデン、ポリビニルアルコール、ポリエチレンビニルアルコール、シンジオタクティックポリスチレン、ポリカーボネート、ノルボルネン樹脂、ポリメチルペンテン、ポリエーテルケトン、ポリイミド、ポリエーテルスルホン（ＰＥＳ）、ポリフェニレンスルフィド、ポリスルホン類、ポリエーテルイミド、ポリエーテルケトンイミド、ポリアミド、フッ素樹脂、ナイロン、ポリメチルメタクリレート、アクリルあるいはポリアリレート類、アートン（商品名ＪＳＲ社製）あるいはアペル（商品名三井化学社製）といったシクロオレフィン系樹脂等を挙げられる。
【０２４０】
樹脂フィルムの表面には、無機物、有機物の被膜又はその両者のハイブリッド被膜が形成されていてもよく、ＪＩＳ  Ｋ  ７１２９−１９９２に準拠した方法で測定された、水蒸気透過度（２５±０．５℃、相対湿度（９０±２）％ＲＨ）が０．０１ｇ／（ｍ2・２４ｈ）以下のバリア性フィルムであることが好ましく、更には、ＪＩＳ  Ｋ  ７１２６−１９８７に準拠した方法で測定された酸素透過度が、１０-3ｍｌ／（ｍ2・２４ｈ・ＭＰａ）以下、水蒸気透過度が、１０-5ｇ／（ｍ2・２４ｈ）以下の高バリア性フィルムであることが好ましい。
【０２４１】
バリア膜を形成する材料としては、水分や酸素等素子の劣化をもたらすものの浸入を抑制する機能を有する材料であればよく、例えば、酸化ケイ素、二酸化ケイ素、窒化ケイ素等を用いることができる。
【０２４２】
更に該膜の脆弱性を改良するために、これら無機層と有機材料からなる層の積層構造を持たせることがより好ましい。無機層と有機層の積層順については特に制限はないが、両者を交互に複数回積層させることが好ましい。
【０２４３】
バリア膜の形成方法については特に限定はなく、例えば、真空蒸着法、スパッタリング法、反応性スパッタリング法、分子線エピタキシー法、クラスターイオンビーム法、イオンプレーティング法、プラズマ重合法、大気圧プラズマ重合法、プラズマＣＶＤ法、レーザーＣＶＤ法、熱ＣＶＤ法、コーティング法等を用いることができるが、特開２００４−６８１４３号公報に記載されているような大気圧プラズマ重合法によるものが特に好ましい。
【０２４４】
不透明な支持基板としては、例えば、アルミ、ステンレス等の金属板、フィルムや不透明樹脂基板、セラミック製の基板等が挙げられる。
【０２４５】
本発明の有機ＥＬ素子の発光の室温における外部取り出し効率は、１％以上であることが好ましく、より好ましくは５％以上である。
【０２４６】
ここに、外部取り出し量子効率（％）＝有機ＥＬ素子外部に発光した光子数／有機ＥＬ素子に流した電子数×１００である。
【０２４７】
また、カラーフィルター等の色相改良フィルター等を併用しても、有機ＥＬ素子からの発光色を蛍光体を用いて多色へ変換する色変換フィルターを併用してもよい。色変換フィルターを用いる場合においては、有機ＥＬ素子の発光のλｍａｘは４８０ｎｍ以下が好ましい。
【０２４８】
《有機ＥＬ素子の製造方法》
有機ＥＬ素子の製造方法の一例として、陽極／正孔注入層／正孔輸送層／発光層／正孔阻止層／電子輸送層／陰極バッファー層（電子注入層）／陰極からなる素子の製造方法について説明する。
【０２４９】
まず、適当な基体上に所望の電極物質、例えば、陽極用物質からなる薄膜を１μｍ以下、好ましくは１０〜２００ｎｍの範囲内の膜厚になるように形成させ、陽極を作製する。
【０２５０】
次に、この上に素子材料である正孔注入層、正孔輸送層、発光層、正孔阻止層、電子輸送層、陰極バッファー層等の有機化合物を含有する薄膜を形成させる。
【０２５１】
本発明のリン光発光性の有機ＥＬ素子においては、少なくとも陰極と該陰極に隣接する電子輸送層は、湿式法により塗布・成膜される。
【０２５２】
湿式法としては、スピンコート法、キャスト法、ダイコート法、ブレードコート法、ロールコート法、インクジェット法、印刷法、スプレーコート法、カーテンコート法、ＬＢ法等があるが、精密な薄膜が形成可能で、かつ高生産性の点から、ダイコート法、ロールコート法、インクジェット法、スプレーコート法などのロール・ツー・ロール方式適性の高い方法が好ましい。また、層毎に異なる製膜法を適用してもよい。
【０２５３】
本発明に係る有機ＥＬ材料を溶解又は分散する液媒体としては、例えば、メチルエチルケトン、シクロヘキサノン等のケトン類、酢酸エチル等の脂肪酸エステル類、ジクロロベンゼン等のハロゲン化炭化水素類、トルエン、キシレン、メシチレン、シクロヘキシルベンゼン等の芳香族炭化水素類、シクロヘキサン、デカリン、ドデカン等の脂肪族炭化水素類、ＤＭＦ、ＤＭＳＯ等の有機溶媒を用いることができる。
【０２５４】
また、分散方法としては、超音波、高剪断力分散やメディア分散等の分散方法により分散することができる。
【０２５５】
これらの層の形成後、その上に陰極用物質からなる薄膜を１μｍ以下、好ましくは５０ｎｍ〜２００ｎｍの範囲の膜厚になるように形成させ、陰極を設けることにより所望の有機ＥＬ素子が得られる。
【０２５６】
また、順序を逆にして、陰極、陰極バッファー層、電子輸送層、正孔阻止層、発光層、正孔輸送層、正孔注入層、陽極の順に作製することも可能である。
【０２５７】
このようにして得られた多色の表示装置に、直流電圧を印加する場合には陽極を＋、陰極を−の極性として電圧２Ｖ〜４０Ｖ程度を印加すると発光が観測できる。また交流電圧を印加してもよい。なお、印加する交流の波形は任意でよい。
【０２５８】
本発明の有機ＥＬ素子の作製は、一回の真空引きで一貫して正孔注入層から陰極まで作製するのが好ましいが、途中で取り出して異なる製膜法を施しても構わない。その際、作業を乾燥不活性ガス雰囲気下で行うことが好ましい。
【０２５９】
《封止》
本発明に用いられる封止手段としては、例えば、封止部材と電極、支持基板とを接着剤で接着する方法を挙げることができる。
【０２６０】
封止部材としては、有機ＥＬ素子の表示領域を覆うように配置されておればよく、凹板状でも平板状でもよい。また透明性、電気絶縁性は特に問わない。
【０２６１】
具体的には、ガラス板、ポリマー板・フィルム、金属板・フィルム等が挙げられる。ガラス板としては、特にソーダ石灰ガラス、バリウム・ストロンチウム含有ガラス、鉛ガラス、アルミノケイ酸ガラス、ホウケイ酸ガラス、バリウムホウケイ酸ガラス、石英等を挙げることができる。
【０２６２】
また、ポリマー板としては、ポリカーボネート、アクリル、ポリエチレンテレフタレート、ポリエーテルサルファイド、ポリサルフォン等を挙げることができる。金属板としては、ステンレス、鉄、銅、アルミニウム、マグネシウム、ニッケル、亜鉛、クロム、チタン、モリブテン、シリコン、ゲルマニウム及びタンタルからなる群から選ばれる１種以上の金属又は合金からなるものが挙げられる。
【０２６３】
本発明においては、素子を薄膜化できるということからポリマーフィルム、金属フィルムを好ましく使用することができる。
【０２６４】
更には、ポリマーフィルムは、ＪＩＳ  Ｋ  ７１２６−１９８７に準拠した方法で測定された酸素透過度が１×１０-3ｍｌ／（ｍ2・２４ｈ・ＭＰａ）以下、ＪＩＳ  Ｋ  ７１２９−１９９２に準拠した方法で測定された、水蒸気透過度（２５±０．５℃、相対湿度（９０±２）％ＲＨ）が、１×１０-3ｇ／（ｍ2・２４ｈ）以下のものであることが好ましい。
【０２６５】
封止部材を凹状に加工するのは、サンドブラスト加工、化学エッチング加工等が使われる。
【０２６６】
接着剤として具体的には、アクリル酸系オリゴマー、メタクリル酸系オリゴマーの反応性ビニル基を有する光硬化及び熱硬化型接着剤、２−シアノアクリル酸エステル等の湿気硬化型等の接着剤を挙げることができる。また、エポキシ系等の熱及び化学硬化型（二液混合）を挙げることができる。
【０２６７】
更に、ホットメルト型のポリアミド、ポリエステル、ポリオレフィンを挙げることができる。また、カチオン硬化タイプの紫外線硬化型エポキシ樹脂接着剤を挙げることができる。
【０２６８】
なお、有機ＥＬ素子が熱処理により劣化する場合があるので、室温から８０℃までに接着硬化できるものが好ましい。また、前記接着剤中に乾燥剤を分散させておいてもよい。封止部分への接着剤の塗布は市販のディスペンサーを使ってもよいし、スクリーン印刷のように印刷してもよい。
【０２６９】
また、有機層を挟み支持基板と対向する側の電極の外側に該電極と有機層を被覆し、支持基板と接する形で無機物、有機物の層を形成し封止膜とすることも好適にできる。
【０２７０】
この場合、該膜を形成する材料としては、水分や酸素等素子の劣化をもたらすものの浸入を抑制する機能を有する材料であればよく、例えば、酸化ケイ素、二酸化ケイ素、窒化ケイ素等を用いることができる。
【０２７１】
更に、該膜の脆弱性を改良するために、これら無機層と有機材料からなる層の積層構造を持たせることが好ましい。
【０２７２】
これらの膜の形成方法については、特に限定はなく、例えば真空蒸着法、スパッタリング法、反応性スパッタリング法、分子線エピタキシー法、クラスターイオンビーム法、イオンプレーティング法、プラズマ重合法、大気圧プラズマ重合法、プラズマＣＶＤ法、レーザーＣＶＤ法、熱ＣＶＤ法、コーティング法等を用いることができる。
【０２７３】
封止部材と有機ＥＬ素子の表示領域との間隙には、気相及び液相では、窒素、アルゴン等の不活性気体やフッ化炭化水素、シリコンオイルのような不活性液体を注入することが好ましい。また真空とすることも可能である。また、内部に吸湿性化合物を封入することもできる。
【０２７４】
吸湿性化合物としては、例えば、金属酸化物（例えば、酸化ナトリウム、酸化カリウム、酸化カルシウム、酸化バリウム、酸化マグネシウム、酸化アルミニウム等）、硫酸塩（例えば、硫酸ナトリウム、硫酸カルシウム、硫酸マグネシウム、硫酸コバルト等）、金属ハロゲン化物（例えば、塩化カルシウム、塩化マグネシウム、フッ化セシウム、フッ化タンタル、臭化セリウム、臭化マグネシウム、沃化バリウム、沃化マグネシウム等）、過塩素酸類（例えば、過塩素酸バリウム、過塩素酸マグネシウム等）等が挙げられ、硫酸塩、金属ハロゲン化物及び過塩素酸類においては無水塩が好ましい。
【０２７５】
《保護膜、保護板》
有機層を挟み支持基板と対向する側の前記封止膜、あるいは前記封止用フィルムの外側に、素子の機械的強度を高めるために保護膜、あるいは保護板を設けてもよい。特に封止が前記封止膜により行われている場合には、その機械的強度は必ずしも高くないため、このような保護膜、保護板を設けることが好ましい。
【０２７６】
これに使用することができる材料としては、前記封止に用いたのと同様なガラス板、ポリマー板・フィルム、金属板・フィルム等を用いることができるが、軽量かつ薄膜化ということからポリマーフィルムを用いることが好ましい。
【０２７７】
《光取り出し》
有機ＥＬ素子は空気よりも屈折率の高い（屈折率が１．７〜２．１程度）層の内部で発光し、発光層で発生した光のうち１５％から２０％程度の光しか取り出せないことが一般的に言われている。これは、臨界角以上の角度θで界面（透明基板と空気との界面）に入射する光は、全反射を起こし素子外部に取り出すことができないことや、透明電極ないし発光層と透明基板との間で光が全反射を起こし、光が透明電極ないし発光層を導波し、結果として光が素子側面方向に逃げるためである。
【０２７８】
この光の取り出しの効率を向上させる手法としては、例えば、透明基板表面に凹凸を形成し、透明基板と空気界面での全反射を防ぐ方法（米国特許第４７７４４３５号明細書）、基板に集光性を持たせることにより効率を向上させる方法（特開昭６３−３１４７９５号公報）、素子の側面等に反射面を形成する方法（特開平１−２２０３９４号公報）、基板と発光体の間に中間の屈折率を持つ平坦層を導入し、反射防止膜を形成する方法（特開昭６２−１７２６９１号公報）、基板と発光体の間に基板よりも低屈折率を持つ平坦層を導入する方法（特開２００１−２０２８２７号公報）、基板、透明電極層や発光層のいずれかの層間（含む、基板と外界間）に回折格子を形成する方法（特開平１１−２８３７５１号公報）等がある。
【０２７９】
本発明においては、これらの方法を本発明の有機ＥＬ素子と組み合わせて用いることができるが、基板と発光体の間に基板よりも低屈折率を持つ平坦層を導入する方法、あるいは基板、透明電極層や発光層のいずれかの層間（含む、基板と外界間）に回折格子を形成する方法を好適に用いることができる。
【０２８０】
本発明はこれらの手段を組み合わせることにより、更に高輝度あるいは耐久性に優れた素子を得ることができる。
【０２８１】
透明電極と透明基板の間に低屈折率の媒質を光の波長よりも長い厚さで形成すると、透明電極から出てきた光は、媒質の屈折率が低いほど外部への取り出し効率が高くなる。
【０２８２】
低屈折率層としては、例えば、エアロゲル、多孔質シリカ、フッ化マグネシウム、フッ素系ポリマー等が挙げられる。透明基板の屈折率は一般に１．５〜１．７程度であるので、低屈折率層は屈折率がおよそ１．５以下であることが好ましい。また、更に１．３５以下であることが好ましい。
【０２８３】
また、低屈折率媒質の厚さは媒質中の波長の２倍以上となるのが望ましい。これは低屈折率媒質の厚さが、光の波長程度になってエバネッセントで染み出した電磁波が基板内に入り込む膜厚になると、低屈折率層の効果が薄れるからである。
【０２８４】
全反射を起こす界面若しくはいずれかの媒質中に回折格子を導入する方法は、光取り出し効率の向上効果が高いという特徴がある。この方法は回折格子が１次の回折や２次の回折といったいわゆるブラッグ回折により、光の向きを屈折とは異なる特定の向きに変えることができる性質を利用して、発光層から発生した光のうち層間での全反射等により外に出ることができない光を、いずれかの層間若しくは、媒質中（透明基板内や透明電極内）に回折格子を導入することで光を回折させ、光を外に取り出そうとするものである。
【０２８５】
導入する回折格子は、二次元的な周期屈折率を有することが望ましい。これは発光層で発光する光はあらゆる方向にランダムに発生するので、ある方向にのみ周期的な屈折率分布を持っている一般的な１次元回折格子では、特定の方向に進む光しか回折されず、光の取り出し効率がさほど上がらない。
【０２８６】
しかしながら、屈折率分布を二次元的な分布にすることにより、あらゆる方向に進む光が回折され、光の取り出し効率が上がる。
【０２８７】
回折格子を導入する位置としては前述のとおり、いずれかの層間若しくは媒質中（透明基板内や透明電極内）でもよいが、光が発生する場所である有機発光層の近傍が望ましい。
【０２８８】
このとき、回折格子の周期は媒質中の光の波長の約１／２〜３倍程度が好ましい。
【０２８９】
回折格子の配列は正方形のラチス状、三角形のラチス状、ハニカムラチス状等、二次元的に配列が繰り返されることが好ましい。
【０２９０】
《集光シート》
本発明の有機ＥＬ素子は基板の光取り出し側に、例えば、マイクロレンズアレイ状の構造を設けるように加工したり、あるいはいわゆる集光シートと組み合わせることにより、特定方向、例えば、素子発光面に対し正面方向に集光することにより、特定方向上の輝度を高めることができる。
【０２９１】
マイクロレンズアレイの例としては、基板の光取り出し側に一辺が３０μｍでその頂角が９０度となるような四角錐を二次元に配列する。一辺は１０〜１００μｍの範囲内が好ましい。これより小さくなると回折の効果が発生して色付く、大きすぎると厚さが厚くなり好ましくない。
【０２９２】
集光シートとしては、例えば、液晶表示装置のＬＥＤバックライトで実用化されているものを用いることが可能である。このようなシートとして、例えば、住友スリーエム社製輝度上昇フィルム（ＢＥＦ）等を用いることができる。
【０２９３】
プリズムシートの形状としては、例えば、基材に頂角９０度、ピッチ５０μｍの△状のストライプが形成されたものであってもよいし、頂角が丸みを帯びた形状、ピッチをランダムに変化させた形状、その他の形状であってもよい。
【０２９４】
また、発光素子からの光放射角を制御するために、光拡散板・フィルムを集光シートと併用してもよい。例えば、（株）きもと製拡散フィルム（ライトアップ）等を用いることができる。
【０２９５】
《用途》
本発明の有機ＥＬ素子は、表示デバイス、ディスプレイ、各種発光光源として用いることができる。発光光源として、例えば、照明装置（家庭用照明、車内照明）、時計や液晶用バックライト、看板広告、信号機、光記憶媒体の光源、電子写真複写機の光源、光通信処理機の光源、光センサーの光源等が挙げられるがこれに限定するものではないが、特に液晶表示装置のバックライト、照明用光源としての用途に有効に用いることができる。
【０２９６】
本発明の有機ＥＬ素子においては、必要に応じ成膜時にメタルマスクやインクジェットプリンティング法等でパターニングを施してもよい。パターニングする場合は、電極のみをパターニングしてもよいし、電極と発光層をパターニングしてもよいし、素子全層をパターニングしてもよく、素子の作製においては、従来公知の方法を用いることができる。
【０２９７】
《表示装置》
本発明の表示装置について説明する。本発明の表示装置は、本発明の有機ＥＬ素子を具備したものである。
【０２９８】
本発明の表示装置は単色でも多色でもよいが、ここでは多色表示装置について説明する。
【０２９９】
多色表示装置の場合は発光層形成時のみシャドーマスクを設け、一面に蒸着法、キャスト法、スピンコート法、インクジェット法、印刷法等で膜を形成できる。
【０３００】
発光層のみパターニングを行う場合、その方法に限定はないが、好ましくは蒸着法、インクジェット法、スピンコート法、印刷法である。
【０３０１】
表示装置に具備される有機ＥＬ素子の構成は、必要に応じて上記の有機ＥＬ素子の構成例の中から選択される。
【０３０２】
また、有機ＥＬ素子の製造方法は、上記の本発明の有機ＥＬ素子の製造の一態様に示したとおりである。
【０３０３】
得られた多色表示装置に直流電圧を印加する場合には、陽極を＋、陰極を−の極性として電圧２Ｖ〜４０Ｖ程度を印加すると発光が観測できる。また、逆の極性で電圧を印加しても電流は流れずに発光は全く生じない。更に交流電圧を印加する場合には、陽極が＋、陰極が−の状態になったときのみ発光する。なお、印加する交流の波形は任意でよい。
【０３０４】
多色表示装置は、表示デバイス、ディスプレイ、各種発光光源として用いることができる。表示デバイス、ディスプレイにおいて、青、赤、緑発光の３種の有機ＥＬ素子を用いることによりフルカラーの表示が可能となる。
【０３０５】
表示デバイス、ディスプレイとしては、テレビ、パソコン、モバイル機器、ＡＶ機器、文字放送表示、自動車内の情報表示等が挙げられる。特に静止画像や動画像を再生する表示装置として使用してもよく、動画再生用の表示装置として使用する場合の駆動方式は単純マトリクス（パッシブマトリクス）方式でもアクティブマトリクス方式でもどちらでもよい。
【０３０６】
発光光源としては家庭用照明、車内照明、時計や液晶用のバックライト、看板広告、信号機、光記憶媒体の光源、電子写真複写機の光源、光通信処理機の光源、光センサーの光源等が挙げられるが、本発明はこれらに限定されない。
【０３０７】
以下、本発明の有機ＥＬ素子を有する表示装置の一例を図面に基づいて説明する。
【０３０８】
図１は有機ＥＬ素子から構成される表示装置の一例を示した模式図である。有機ＥＬ素子の発光により画像情報の表示を行う、例えば、携帯電話等のディスプレイの模式図である。
【０３０９】
ディスプレイ１は複数の画素を有する表示部Ａ、画像情報に基づいて表示部Ａの画像走査を行う制御部Ｂ等からなる。
【０３１０】
制御部Ｂは表示部Ａと電気的に接続され、複数の画素それぞれに外部からの画像情報に基づいて走査信号と画像データ信号を送り、走査信号により走査線毎の画素が画像データ信号に応じて順次発光して画像走査を行って画像情報を表示部Ａに表示する。
【０３１１】
図２は表示部Ａの模式図である。
【０３１２】
表示部Ａは基板上に、複数の走査線５及びデータ線６を含む配線部と複数の画素３等とを有する。表示部Ａの主要な部材の説明を以下に行う。
【０３１３】
図においては、画素３の発光した光Ｌが白矢印方向（下方向）へ取り出される場合を示している。
【０３１４】
配線部の走査線５及び複数のデータ線６はそれぞれ導電材料からなり、走査線５とデータ線６は格子状に直交して、直交する位置で画素３に接続している（詳細は図示していない）。
【０３１５】
画素３は走査線５から走査信号が印加されると、データ線６から画像データ信号を受け取り、受け取った画像データに応じて発光する。
【０３１６】
発光の色が赤領域の画素、緑領域の画素、青領域の画素を適宜同一基板上に並置することによって、フルカラー表示が可能となる。
【０３１７】
次に、画素の発光プロセスを説明する。
【０３１８】
図３は画素の回路図である。
【０３１９】
画素は有機ＥＬ素子１０、スイッチングトランジスタ１１、駆動トランジスタ１２、コンデンサ１３等を備えている。複数の画素に有機ＥＬ素子１０として、赤色、緑色、青色発光の有機ＥＬ素子を用い、これらを同一基板上に並置することでフルカラー表示を行うことができる。
【０３２０】
図３において、制御部Ｂからデータ線６を介してスイッチングトランジスタ１１のドレインに画像データ信号が印加される。そして、制御部Ｂから走査線５を介してスイッチングトランジスタ１１のゲートに走査信号が印加されると、スイッチングトランジスタ１１の駆動がオンし、ドレインに印加された画像データ信号がコンデンサ１３と駆動トランジスタ１２のゲートに伝達される。
【０３２１】
画像データ信号の伝達により、コンデンサ１３が画像データ信号の電位に応じて充電されるとともに、駆動トランジスタ１２の駆動がオンする。駆動トランジスタ１２は、ドレインが電源ライン７に接続され、ソースが有機ＥＬ素子１０の電極に接続されており、ゲートに印加された画像データ信号の電位に応じて電源ライン７から有機ＥＬ素子１０に電流が供給される。
【０３２２】
制御部Ｂの順次走査により走査信号が次の走査線５に移ると、スイッチングトランジスタ１１の駆動がオフする。
【０３２３】
しかし、スイッチングトランジスタ１１の駆動がオフしてもコンデンサ１３は充電された画像データ信号の電位を保持するので、駆動トランジスタ１２の駆動はオン状態が保たれて、次の走査信号の印加が行われるまで有機ＥＬ素子１０の発光が継続する。
【０３２４】
順次走査により次に走査信号が印加されたとき、走査信号に同期した次の画像データ信号の電位に応じて駆動トランジスタ１２が駆動して有機ＥＬ素子１０が発光する。
【０３２５】
即ち、有機ＥＬ素子１０の発光は、複数の画素それぞれの有機ＥＬ素子１０に対して、アクティブ素子であるスイッチングトランジスタ１１と駆動トランジスタ１２を設けて、複数の画素３それぞれの有機ＥＬ素子１０の発光を行っている。このような発光方法をアクティブマトリクス方式と呼んでいる。
【０３２６】
ここで、有機ＥＬ素子１０の発光は複数の階調電位を持つ多値の画像データ信号による複数の階調の発光でもよいし、２値の画像データ信号による所定の発光量のオン、オフでもよい。また、コンデンサ１３の電位の保持は次の走査信号の印加まで継続して保持してもよいし、次の走査信号が印加される直前に放電させてもよい。
【０３２７】
本発明においては、上述したアクティブマトリクス方式に限らず、走査信号が走査されたときのみデータ信号に応じて有機ＥＬ素子を発光させるパッシブマトリクス方式の発光駆動でもよい。
【０３２８】
図４はパッシブマトリクス方式による表示装置の模式図である。図４において、複数の走査線５と複数の画像データ線６が画素３を挟んで対向して格子状に設けられている。
【０３２９】
順次走査により走査線５の走査信号が印加されたとき、印加された走査線５に接続している画素３が画像データ信号に応じて発光する。
【０３３０】
パッシブマトリクス方式では画素３にアクティブ素子がなく、製造コストの低減が計れる。
【０３３１】
《照明装置》
本発明の照明装置について説明する。本発明の照明装置は上記有機ＥＬ素子を有する。
【０３３２】
本発明の有機ＥＬ素子に共振器構造を持たせた有機ＥＬ素子として用いてもよく、このような共振器構造を有した有機ＥＬ素子の使用目的としては、光記憶媒体の光源、電子写真複写機の光源、光通信処理機の光源、光センサーの光源等が挙げられるが、これらに限定されない。また、レーザー発振をさせることにより上記用途に使用してもよい。
【０３３３】
また、本発明の有機ＥＬ素子は照明用や露光光源のような１種のランプとして使用してもよいし、画像を投影するタイプのプロジェクション装置や、静止画像や動画像を直接視認するタイプの表示装置（ディスプレイ）として使用してもよい。
【０３３４】
動画再生用の表示装置として使用する場合の駆動方式は、単純マトリクス（パッシブマトリクス）方式でもアクティブマトリクス方式でもどちらでもよい。又は、異なる発光色を有する本発明の有機ＥＬ素子を２種以上使用することにより、フルカラー表示装置を作製することが可能である。
【０３３５】
また、本発明の有機ＥＬ材料は照明装置として、実質白色の発光を生じる有機ＥＬ素子に適用できる。複数の発光材料により複数の発光色を同時に発光させて混色により白色発光を得る。
【０３３６】
複数の発光色の組み合わせとしては、青色、緑色、青色の３原色の三つの発光極大波長を含有させたものでもよいし、青色と黄色、青緑と橙色等の補色の関係を利用した二つの発光極大波長を含有したものでもよい。
【０３３７】
また、複数の発光色を得るための発光材料の組み合わせは、本発明に係る発光ドーパントに加えて、複数のリン光又は蛍光で発光する材料を複数組み合わせたものや蛍光又はリン光で発光する発光材料と、発光材料からの光を励起光として発光する色素材料との組み合わせたもの等いずれでもよいが、本発明に係る白色有機ＥＬ素子においては、発光ドーパントを複数組み合わせ混合することもできる。
【０３３８】
発光層、正孔輸送層あるいは電子輸送層等の形成時のみマスクを設け、マスクにより塗り分ける等単純に配置するだけでよく、他層は共通であるのでマスク等のパターニングは不要であり、一面に蒸着法、キャスト法、スピンコート法、インクジェット法、印刷法等で例えば電極膜を形成でき、生産性も向上する。
【０３３９】
この方法によれば、複数色の発光素子をアレー状に並列配置した白色有機ＥＬ装置と異なり、素子自体が発光白色である。
【０３４０】
発光層に用いる発光材料としては特に制限はなく、例えば、液晶表示素子におけるバックライトであれば、ＣＦ（カラーフィルター）特性に対応した波長範囲に適合するように、本発明に係る金属錯体、また公知の発光材料の中から任意のものを選択して組み合わせて白色化すればよい。
【０３４１】
《本発明の照明装置の一態様》
本発明の有機ＥＬ素子を具備した、本発明の照明装置の一態様について説明する。
【０３４２】
本発明の有機ＥＬ素子の非発光面をガラスケースで覆い、厚さ３００μｍのガラス基板を封止用基板として用いて、周囲にシール材として、エポキシ系光硬化型接着剤（東亞合成社製ラックストラックＬＣ０６２９Ｂ）を適用し、これを陰極上に重ねて透明支持基板と密着させ、ガラス基板側からＵＶ光を照射して、硬化させて、封止し、図５、図６に示すような照明装置を形成することができる。
【０３４３】
図５は、照明装置の概略図を示し、本発明の有機ＥＬ素子１０１はガラスカバー１０２で覆われている（なお、ガラスカバーでの封止作業は、有機ＥＬ素子１０１を大気に接触させることなく窒素雰囲気下のグローブボックス（純度９９．９９９％以上の高純度窒素ガスの雰囲気下）で行った。）。
【０３４４】
図６は、照明装置の断面図を示し、図６において、１０５は陰極、１０６は有機ＥＬ層、１０７は透明電極付きガラス基板を示す。
【０３４５】
なお、ガラスカバー１０２内には窒素ガス１０８が充填され、捕水剤１０９が設けられている。
【実施例】
【０３４６】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。【０３４７】
（実施例１）
以下の実施例で用いた化合物の構造を示す。【０３４８】
【化３８】
2013161739.tif 000040
【０３４９】
《有機ＥＬ素子１−１の作製》
１００ｍｍ×１００ｍｍ×１．１ｍｍのガラス基板上に、陽極としてＩＴＯ（インジウムチンオキシド）を１００ｎｍ製膜した基板（ＮＨテクノグラス社製ＮＡ４５）にパターニングを行った後、このＩＴＯ透明電極を設けた透明支持基板をイソプロピルアルコールで超音波洗浄し、乾燥窒素ガスで乾燥し、ＵＶオゾン洗浄を５分間行った。【０３５０】
この透明支持基板上に、ポリ（３，４−エチレンジオキシチオフェン）−ポリスチレンスルホネート（ＰＥＤＯＴ／ＰＳＳ、Ｈ．Ｃ．スタルク社製、ＣＬＥＶＩＯ  Ｐ  ＶＰ  ＡＩ  ４０８３）を純水で７０％に希釈した溶液を用い、３０００ｒｐｍ、３０秒の条件でスピンコート法により薄膜を形成した後、２００℃にて１時間乾燥し、膜厚２０ｎｍの第１正孔輸送層を設けた。【０３５１】
この透明支持基板を市販の真空蒸着装置の基板ホルダーに固定し、一方、モリブデン製抵抗加熱ボートに正孔輸送材料としてα−ＮＰＤを２００ｍｇ入れ、別のモリブデン製抵抗加熱ボートにホスト化合物としてＨＳ−２を２００ｍｇ入れ、別のモリブデン製抵抗加熱ボートに電子輸送材料としてＥＴ−８を２００ｍｇ入れ、別のモリブデン製抵抗加熱ボートにドーパント化合物としてＤＰ−１を１００ｍｇ入れ、真空蒸着装置に取り付けた。【０３５２】
次いで真空槽を４×１０-4Ｐａまで減圧した後、α−ＮＰＤの入った前記加熱ボートに通電して加熱し、蒸着速度０．１ｎｍ／秒で透明支持基板上に蒸着し、膜厚２０ｎｍの第２正孔輸送層を設けた。【０３５３】
更に、ホスト化合物としてＨＳ−２とドーパント化合物としてＤＰ−１の入った前記加熱ボートに通電して加熱し、それぞれ蒸着速度０．１ｎｍ／秒、０．００６ｎｍ／秒で前記第２正孔輸送層上に共蒸着して膜厚４０ｎｍの発光層を設けた。【０３５４】
更にＥＴ−８入った前記加熱ボートに通電して加熱し、蒸着速度０．１ｎｍ／秒で前記発光層上に蒸着して膜厚３０ｎｍの電子輸送層を設けた。【０３５５】
なお、蒸着時の基板温度は室温であった。【０３５６】
引き続き、フッ化リチウムを蒸着して膜厚０．５ｎｍの陰極バッファー層を形成し、更にアルミニウムを蒸着して膜厚１１０ｎｍの陰極を形成し、有機ＥＬ素子１−１を作製した。【０３５７】
《有機ＥＬ素子１−２〜１−１８の作製》
有機ＥＬ素子１−１の作製において、発光層におけるドーパント化合物を表１に記載の化合物に変更した。また、更に別のモリブデン製抵抗加熱ボートに２種目のドーパント化合物を取り付けて、２種類のドーパントの割合（質量比）が表１に示す値となるようにした。【０３５８】
それ以外は同様にして、有機ＥＬ素子１−２〜１−１８を各々作製した。【０３５９】
《有機ＥＬ素子１−１〜１−１８の評価》
得られた有機ＥＬ素子１−１〜１−１８を評価するに際しては、作製後の各有機ＥＬ素子の非発光面をガラスケースで覆い、厚さ３００μｍのガラス基板を封止用基板として用いて、周囲にシール材としてエポキシ系光硬化型接着剤（東亞合成社製ラックストラックＬＣ０６２９Ｂ）を適用し、これを上記陰極上に重ねて前記透明支持基板と密着させ、ガラス基板側からＵＶ光を照射して硬化させて封止し、図５及び図６に示すような照明装置を作製して評価した。【０３６０】
このようにして作製した各サンプルについて下記の評価を行った。【０３６１】
（発光寿命）
有機ＥＬ素子を室温下、１０００ｃｄ／ｃｍ2と４０００ｃｄ／ｃｍ2の定輝度条件下による連続発光を行い、初期輝度の半分の輝度になるのに要する時間（τ1/2）を測定した。なお、発光寿命は有機ＥＬ素子１−１を１００と設定する相対値で下記表に示した。【０３６２】
〔高電流下での色度安定性〕
色度変動幅は、１０００ｃｄ／ｃｍ2と４０００ｃｄ／ｃｍ2での正面輝度のおけるＣＩＥ１９３１、ｘ、ｙ値の変動最大距離ΔＥを各々に下式で求め、ΔＥ（１０００ｃｄ／ｃｍ2）とΔＥ（４０００ｃｄ／ｃｍ2）の差を測定した。なお、有機ＥＬ素子１−１の結果を相対値として１００で表した。値が小さいほど変動が少なく、色度安定性が良好であることを意味する。なお、正面輝度の測定については分光放射輝度計ＣＳ−１０００（コニカミノルタ（株）製）を用いた。【０３６３】
ΔＥ＝（Δｘ2＋Δｙ2）1/2
〔駆動電圧〕
有機ＥＬ素子を室温、２．５ｍＡ／ｃｍ2の定電流条件下により駆動した時の電圧を各々測定し、測定結果を下記に示すように有機ＥＬ素子１を１００として各々相対値で示した。【０３６４】
駆動電圧＝（各素子の初期駆動電圧／有機ＥＬ素子１の初期駆動電圧）×１００
この値が小さいほど駆動電圧が低く好ましいことを示す。【０３６５】
以下の表で、ΔＨＯＭＯはドーパント１のＨＯＭＯの値からドーパント２のＨＯＭＯの値を引いた差を示した。ΔＬＵＭＯは、ドーパント１のＬＵＭＯの値からドーパント２のＬＵＭＯの値を引いた差を示した。なお、リン光ドーパントが１種の場合、差は表に示していない。【０３６６】
なおＨＯＭＯ及びＬＵＭＯの値は、前述したＧａｕｓｓｉａｎ社の分子軌道計算用ソフトウェアのＧａｕｓｓｉａｎ０３を用いて算出した。【０３６７】
評価結果を表１に示す。【０３６８】
【表１】
2013161739.tif 000041
【０３６９】
表１から明らかなとおり、２種のリン光ドーパントのうち、１種は三つの配位子が同一であり、他の１種は２種の配位子からなり、その２種の配位子のうちの１種が前記三つの配位子と同じ構造の配位子であるリン光ドーパントを併用した有機ＥＬ素子は、比較の有機ＥＬ素子に比べ、高寿命化だけでなく、高輝度下での寿命・色度安定性が優れていることが明らかである。更に、２種のドーパントのＨＯＭＯの差、又は２種のドーパントのＬＵＭＯの差を０．１以下とすることで上述した効果だけでなく、駆動電圧にも優れることが明らかである。また、２種のドーパントの割合をドーパントの総量に対しそれぞれ５〜９５質量％含むようにすることで、上述した効果は顕著である。【０３７０】
（実施例２）
《有機ＥＬ素子２−１の作製》
１００ｍｍ×１００ｍｍ×１．１ｍｍのガラス基板上に、陽極としてＩＴＯ（インジウムチンオキシド）を１００ｎｍ製膜した基板（ＮＨテクノグラス社製ＮＡ４５）にパターニングを行った後、このＩＴＯ透明電極を設けた透明支持基板をイソプロピルアルコールで超音波洗浄し、乾燥窒素ガスで乾燥し、ＵＶオゾン洗浄を５分間行った。【０３７１】
この透明支持基板を市販の真空蒸着装置の基板ホルダーに固定し、一方、モリブデン製抵抗加熱ボートに正孔注入材料としてＨＴ−３０を２００ｍｇ入れ、モリブデン製抵抗加熱ボートに正孔輸送材料としてα−ＮＰＤを２００ｍｇ入れ、別のモリブデン製抵抗加熱ボートにホスト化合物としてＨＳ−２を２００ｍｇ入れ、別のモリブデン製抵抗加熱ボートに電子輸送材料としてＥＴ−８を２００ｍｇ入れ、別のモリブデン製抵抗加熱ボートにドーパント化合物としてＤＰ−６１を１００ｍｇ入れ、真空蒸着装置に取り付けた。【０３７２】
次いで真空槽を４×１０-4Ｐａまで減圧した後、ＨＴ−３０の入った前記加熱ボートに通電して加熱し、蒸着速度０．１ｎｍ／秒で透明支持基板上に蒸着し、膜厚１０ｎｍの第２正孔輸送層を設けた。【０３７３】
次いで、α−ＮＰＤの入った前記加熱ボートに通電して加熱し、蒸着速度０．１ｎｍ／秒で透明支持基板上に蒸着し、膜厚２０ｎｍの第２正孔輸送層を設けた。【０３７４】
更に、ホスト化合物としてＨＳ−２とドーパント化合物としてＤＰ−６１の入った前記加熱ボートに通電して加熱し、それぞれ蒸着速度０．１ｎｍ／秒、０．００６ｎｍ／秒で前記第２正孔輸送層上に共蒸着して膜厚４０ｎｍの発光層を設けた。【０３７５】
更にＥＴ−８入った前記加熱ボートに通電して加熱し、蒸着速度０．１ｎｍ／秒で前記発光層上に蒸着して膜厚３０ｎｍの電子輸送層を設けた。【０３７６】
なお、蒸着時の基板温度は室温であった。【０３７７】
引き続き、フッ化リチウムを蒸着して膜厚０．５ｎｍの陰極バッファー層を形成し、更にアルミニウムを蒸着して膜厚１１０ｎｍの陰極を形成し、有機ＥＬ素子２−１を作製した。【０３７８】
《有機ＥＬ素子２−２〜２−７の作製》
有機ＥＬ素子２−１の作製において、発光層におけるドーパント化合物を表２に記載の化合物に変更した。また、更に別のモリブデン製抵抗加熱ボートに２種目のドーパント化合物を取り付けて、１種目のドーパント（ドーパント１）と２種目のドーパント（ドーパント２）の割合（質量比）が３０：７０となるようにした。【０３７９】
それ以外は同様にして、有機ＥＬ素子２−２〜２−７を各々作製した。【０３８０】
《有機ＥＬ素子２−１〜２−７の評価》
得られた有機ＥＬ素子３−１〜３−７を評価するに際しては、当該有機ＥＬ素子を実施例１の有機ＥＬ素子１−１〜１−１８と同様に封止し、図５、図６に示すような照明装置を形成して、同様の評価を行った。【０３８１】
【表２】
2013161739.tif 000042
【０３８２】
表２から明らかなとおり、２種のリン光ドーパントのうち、１種は全ての配位子が同一であり、他の１種は２種の配位子からなり、その２種の配位子のうちの１種が前記三つの配位子と同じ構造の配位子であるリン光ドーパントを併用した有機ＥＬ素子は、比較の有機ＥＬ素子に比べ、高寿命化だけでなく、高輝度下での寿命・色度安定性が優れていることが明らかである。【０３８３】
（実施例３）
《有機ＥＬ素子３−１の作製》
１００ｍｍ×１００ｍｍ×１．１ｍｍのガラス基板上に、陽極としてＩＴＯ（インジウムチンオキシド）を１００ｎｍ製膜した基板（ＮＨテクノグラス社製ＮＡ４５）にパターニングを行った後、このＩＴＯ透明電極を設けた透明支持基板をイソプロピルアルコールで超音波洗浄し、乾燥窒素ガスで乾燥し、ＵＶオゾン洗浄を５分間行った。【０３８４】
この透明支持基板を市販の真空蒸着装置の基板ホルダーに固定し、一方、モリブデン製抵抗加熱ボートに正孔注入材料としてＨＴ−３０を２００ｍｇ入れ、モリブデン製抵抗加熱ボートに正孔輸送材料としてα−ＮＰＤを２００ｍｇ入れ、別のモリブデン製抵抗加熱ボートにホスト化合物としてＨＳ−２を２００ｍｇ入れ、別のモリブデン製抵抗加熱ボートに電子輸送材料としてＥＴ−８を２００ｍｇ入れ、別のモリブデン製抵抗加熱ボートにドーパント化合物としてＤ−１を１００ｍｇ入れ、真空蒸着装置に取り付けた。【０３８５】
次いで真空槽を４×１０-4Ｐａまで減圧した後、ＨＴ−３０の入った前記加熱ボートに通電して加熱し、蒸着速度０．１ｎｍ／秒で透明支持基板上に蒸着し、膜厚１０ｎｍの第２正孔輸送層を設けた。【０３８６】
次いで、α−ＮＰＤの入った前記加熱ボートに通電して加熱し、蒸着速度０．１ｎｍ／秒で透明支持基板上に蒸着し、膜厚２０ｎｍの第２正孔輸送層を設けた。【０３８７】
更に、ホスト化合物としてＨＳ−２とドーパント化合物としてＤ−１の入った前記加熱ボートに通電して加熱し、それぞれ蒸着速度０．１ｎｍ／秒、０．００６ｎｍ／秒で前記第２正孔輸送層上に共蒸着して膜厚４０ｎｍの発光層を設けた。【０３８８】
更にＥＴ−８入った前記加熱ボートに通電して加熱し、蒸着速度０．１ｎｍ／秒で前記発光層上に蒸着して膜厚３０ｎｍの電子輸送層を設けた。【０３８９】
なお、蒸着時の基板温度は室温であった。【０３９０】
引き続き、フッ化リチウムを蒸着して膜厚０．５ｎｍの陰極バッファー層を形成し、更にアルミニウムを蒸着して膜厚１１０ｎｍの陰極を形成し、有機ＥＬ素子３−１を作製した。【０３９１】
《有機ＥＬ素子３−２〜３−７の作製》
有機ＥＬ素子３−１の作製において、発光層におけるドーパント化合物を表３に記載の化合物に変更した。また、更に別のモリブデン製抵抗加熱ボートに２種目のドーパント化合物を取り付けて、１種目のドーパント（ドーパント１）と２種目のドーパント（ドーパント２）の割合（質量比）が３０：７０となるようにした。【０３９２】
それ以外は同様にして、有機ＥＬ素子３−２〜３−７を各々作製した。【０３９３】
《有機ＥＬ素子３−１〜３−７の評価》
得られた有機ＥＬ素子３−１〜３−７を評価するに際しては、当該有機ＥＬ素子を実施例１の有機ＥＬ素子１−１〜１−１８と同様に封止し、図５、図６に示すような照明装置を形成して、同様の評価を行った。【０３９４】
【表３】
2013161739.tif 000043
【０３９５】
表３から明らかなとおり、２種のリン光ドーパントのうち、１種は全ての配位子が同一であり、他の１種は２種の配位子からなり、その２種の配位子のうちの１種が前記三つの配位子と同じ構造の配位子であるリン光ドーパントを併用した有機ＥＬ素子は、比較の有機ＥＬ素子に比べ、高寿命化だけでなく、高輝度下での寿命・色度安定性が優れていることが明らかである。【０３９６】
（実施例４）
《有機ＥＬ素子４−１の作製》
１００ｍｍ×１００ｍｍ×１．１ｍｍのガラス基板上に、陽極としてＩＴＯ（インジウムチンオキシド）を１００ｎｍ製膜した基板（ＮＨテクノグラス社製ＮＡ４５）にパターニングを行った後、このＩＴＯ透明電極を設けた透明支持基板をイソプロピルアルコールで超音波洗浄し、乾燥窒素ガスで乾燥し、ＵＶオゾン洗浄を５分間行った。【０３９７】
この透明支持基板を市販の真空蒸着装置の基板ホルダーに固定し、一方、モリブデン製抵抗加熱ボートに正孔注入材料としてＨＴ−３０を２００ｍｇ入れ、モリブデン製抵抗加熱ボートに正孔輸送材料としてα−ＮＰＤを２００ｍｇ入れ、別のモリブデン製抵抗加熱ボートにホスト化合物としてＨＳ−２を２００ｍｇ入れ、別のモリブデン製抵抗加熱ボートに電子輸送材料としてＥＴ−８を２００ｍｇ入れ、別のモリブデン製抵抗加熱ボートにドーパント化合物としてＤ−１０を１００ｍｇ入れ、真空蒸着装置に取り付けた。【０３９８】
次いで真空槽を４×１０-4Ｐａまで減圧した後、ＨＴ−３０の入った前記加熱ボートに通電して加熱し、蒸着速度０．１ｎｍ／秒で透明支持基板上に蒸着し、膜厚１０ｎｍの第２正孔輸送層を設けた。【０３９９】
次いで、α−ＮＰＤの入った前記加熱ボートに通電して加熱し、蒸着速度０．１ｎｍ／秒で透明支持基板上に蒸着し、膜厚２０ｎｍの第２正孔輸送層を設けた。【０４００】
更に、ホスト化合物としてＨＳ−２とドーパント化合物としてＤ−１０の入った前記加熱ボートに通電して加熱し、それぞれ蒸着速度０．１ｎｍ／秒、０．００６ｎｍ／秒で前記第２正孔輸送層上に共蒸着して膜厚４０ｎｍの発光層を設けた。【０４０１】
更にＥＴ−８入った前記加熱ボートに通電して加熱し、蒸着速度０．１ｎｍ／秒で前記発光層上に蒸着して膜厚３０ｎｍの電子輸送層を設けた。【０４０２】
なお、蒸着時の基板温度は室温であった。【０４０３】
引き続き、フッ化リチウムを蒸着して膜厚０．５ｎｍの陰極バッファー層を形成し、更にアルミニウムを蒸着して膜厚１１０ｎｍの陰極を形成し、有機ＥＬ素子４−１を作製した。【０４０４】
《有機ＥＬ素子４−２〜４−７の作製》
有機ＥＬ素子４−１の作製において、発光層におけるドーパント化合物を表４に記載の化合物に変更した。また、更に別のモリブデン製抵抗加熱ボートに２種目のドーパント化合物を取り付けて、１種目のドーパント（ドーパント１）と２種目のドーパント（ドーパント２）の割合（質量比）が３０：７０となるようにした。【０４０５】
それ以外は同様にして、有機ＥＬ素子４−２〜４−７を各々作製した。【０４０６】
《有機ＥＬ素子４−１〜４−７の評価》
得られた有機ＥＬ素子４−１〜４−７を評価するに際しては、当該有機ＥＬ素子を実施例１の有機ＥＬ素子１−１〜１−１８と同様に封止し、図５、図６に示すような照明装置を形成して、同様の評価を行った。結果を表４に示す。【０４０７】
【表４】
2013161739.tif 000044
【０４０８】
表４から明らかなとおり、２種のリン光ドーパントのうち、１種は全ての配位子が同一であり、他の１種は２種の配位子からなり、その２種の配位子のうちの１種が前記三つの配位子と同じ構造の配位子であるリン光ドーパントを併用した有機ＥＬ素子は、比較の有機ＥＬ素子に比べ、高寿命化だけでなく、高輝度下での寿命・色度安定性が優れていることが明らかである。【０４０９】
（実施例５）
《有機ＥＬ素子５−１の作製》
１００ｍｍ×１００ｍｍ×１．１ｍｍのガラス基板上に、陽極としてＩＴＯ（インジウムチンオキシド）を１００ｎｍ成膜した基板（ＡｖａｎＳｔｒａｔｅ株式会社製、ＮＡ−４５）にパターニングを行った。その後、このＩＴＯ透明電極を設けた透明支持基板をイソプロピルアルコールで超音波洗浄し、乾燥窒素ガスで乾燥して、ＵＶオゾン洗浄を５分間行った。【０４１０】
この透明支持基板上に、ポリ（３，４−エチレンジオキシチオフェン）−ポリスチレンスルホネート（ＰＥＤＯＴ／ＰＳＳ、Ｂａｙｅｒ株式会社製、Ｂａｙｔｒｏｎ  Ｐ  Ａｌ  ４０８３）を純水で７０％に希釈した溶液を用い、スピンコート法により薄膜を形成した後、２００℃にて１時間乾燥し、膜厚３０ｎｍの第１正孔輸送層を設けた。【０４１１】
この第１正孔輸送層上に、正孔輸送材料Ｐｏｌｙ（Ｎ，Ｎ′−ビス（４−ブチルフェニル）−Ｎ，Ｎ′−ビス（フェニル））ベンジジン（Ａｍｅｒｉｃａｎ  Ｄｙｅ  Ｓｏｕｒｃｅ株式会社製、ＡＤＳ−２５４）のクロロベンゼン溶液を用い、スピンコート法により薄膜を形成した。１５０℃で１時間加熱乾燥し、膜厚４０ｎｍの第２正孔輸送層を設けた。【０４１２】
この第２正孔輸送層上に、ホスト化合物としてのＨＳ−２０１を９０ｍｇとドーパント化合物としてのＤＰ−１を１０ｍｇを酢酸ブチルに溶解させた液を用いて、スピンコート法により薄膜を形成し、１２０℃で１時間加熱乾燥し、膜厚３０ｎｍの発光層を設けた。【０４１３】
この発光層上に、電子輸送材料としてのＥＴ−１１の１−ブタノール溶液を用い、スピンコート法により薄膜を形成し、膜厚２０ｎｍの電子輸送層を設けた。【０４１４】
この基板を、真空蒸着装置に取付け、真空槽を４×１０-4Ｐａまで減圧した。次いで、フッ化リチウムを蒸着して膜厚１．０ｎｍの電子注入層を形成し、アルミニウムを蒸着して膜厚１１０ｎｍの陰極を形成し、有機ＥＬ素子５−１を作製した。【０４１５】
《有機ＥＬ素子５−２〜５−１０の作製》
有機ＥＬ素子５−１の作製において、発光層におけるドーパント化合物を表５に記載の化合物に変更した。また、１種目のドーパント（ドーパント１：Ｄｐ．１）と２種目のドーパント（ドーパント２：Ｄｐ．２）との割合が３０：７０（質量比）となるようにした。３種目のドーパント（ドーパント３：Ｄｐ．３）を用いた場合は、Ｄｐ．１：Ｄｐ．２：Ｄｐ．３＝３０：５０：２０（質量比）となるようにした。【０４１６】
それ以外は同様にして、有機ＥＬ素子５−２〜５−１０を各々作製した。【０４１７】
《有機ＥＬ素子５−１〜５−１０の評価》
得られた有機ＥＬ素子５−１〜５−１０を評価するに際しては、当該有機ＥＬ素子を実施例１の有機ＥＬ素子１−１〜１−１８と同様に封止し、図５、図６に示すような照明装置を形成して、同様の評価を行った。【０４１８】
【表５】
2013161739.tif 000045
【０４１９】
表５から明らかなとおり、少なくとも２種のリン光ドーパントのうち１種は三つの配位子が同一であり、他の１種は２種の配位子からなり、その２種の配位子のうちの１種が前記三つの配位子と同じ構造の配位子であるリン光ドーパントを併用した有機ＥＬ素子は、比較の有機ＥＬ素子に比べ、高寿命化だけでなく、高輝度下での寿命・色度安定性が優れていることが明らかである。また、本発明に係る３種のドーパントを用いた場合にも同様の効果が得られることが分かる。【０４２０】
（実施例６）
《白色発光有機ＥＬ素子６−１の作製》
１００ｍｍ×１００ｍｍ×１．１ｍｍのガラス基板上に、陽極としてＩＴＯ（インジウムチンオキシド）を１００ｎｍ製膜した基板（ＮＨテクノグラス社製ＮＡ４５）にパターニングを行った後、このＩＴＯ透明電極を設けた透明支持基板をイソプロピルアルコールで超音波洗浄し、乾燥窒素ガスで乾燥し、ＵＶオゾン洗浄を５分間行った。【０４２１】
この透明支持基板上に、ポリ（３，４−エチレンジオキシチオフェン）−ポリスチレンスルホネート（ＰＥＤＯＴ／ＰＳＳ、Ｂａｙｅｒ株式会社製、Ｂａｙｔｒｏｎ  Ｐ  Ａｌ  ４０８３）を純水で７０％に希釈した溶液を用い、スピンコート法により薄膜を形成した後、２００℃にて１時間乾燥し、膜厚３０ｎｍの第１正孔輸送層を設けた。【０４２２】
この透明支持基板を市販の真空蒸着装置の基板ホルダーに固定し、一方、モリブデン製抵抗加熱ボートに正孔輸送材料としてα−ＮＰＤを２００ｍｇ入れ、別のモリブデン製抵抗加熱ボートにホスト化合物としてＨＳ−２０１を２００ｍｇ入れ、別のモリブデン製抵抗加熱ボートに電子輸送材料としてＥＴ−１１を２００ｍｇ入れ、別のモリブデン製抵抗加熱ボートにドーパント化合物としてＤＰ−１を１００ｍｇ入れ、別のモリブデン製抵抗加熱ボートにドーパント化合物としてＤ−１を１００ｍｇ入れ、別のモリブデン製抵抗加熱ボートにドーパント化合物としてＤ−１０を１００ｍｇ入れ、真空蒸着装置に取り付けた。【０４２３】
次いで真空槽を４×１０-4Ｐａまで減圧した後、α−ＮＰＤの入った前記加熱ボートをそれぞれ別々に通電して、蒸着速度０．１ｎｍ／秒で透明支持基板に蒸着し膜厚２０ｎｍの第１正孔輸送層を設けた。【０４２４】
更に、ホスト化合物としてＨＳ−２０１、ドーパント化合物としてＤＰ−１、Ｄ−１、及びＤ−１０の入った前記加熱ボートに通電して、ＨＳ−２０１、ＤＰ−１、Ｄ−１、Ｄ−１０の蒸着速度が１００：２０：１：０．３になるように調節し、膜厚３０ｎｍの厚さになるように蒸着して発光層を設けた。【０４２５】
更にＥＴ−１１入った前記加熱ボートに通電して加熱し、蒸着速度０．１ｎｍ／秒で前記発光層上に蒸着して膜厚３０ｎｍの電子輸送層を設けた。【０４２６】
なお、蒸着時の基板温度は室温であった。【０４２７】
引き続き、フッ化リチウムを蒸着して膜厚０．５ｎｍの陰極バッファー層を形成し、更にアルミニウムを蒸着して膜厚１１０ｎｍの陰極を形成して、有機ＥＬ素子６−１を作製した。【０４２８】
作製した有機ＥＬ素子６−１に通電し、発光した光を分光放射輝度計ＣＳ−１０００（コニカミノルタ（株）製）で測定した結果、１０００ｃｄ／ｍ2でのＣＩＥ１９３１表色系における色度がＸ＝０．３３±０．０７、Ｙ＝０．３３±０．１の領域内にあった。白色の光が得られ、照明装置として使用できることが分かった。なお、有機ＥＬ素子６−２〜６−８も同様に白色の発光が得られることが分かった。【０４２９】
《有機ＥＬ素子６−２〜６−８の作製》
有機ＥＬ素子６−１の作製において、青色発光層におけるドーパント化合物ＤＰ−１を表６に示す化合物に変更した。また、更に別のモリブデン製抵抗加熱ボートに２種目のドーパント化合物を取り付けて、１種目のドーパント（ドーパント１）と２種目のドーパント（ドーパント２）の割合（質量比）が３０：７０となるようにした以外は同様にして、有機ＥＬ素子６−２〜６−８を各々作製した。【０４３０】
《有機ＥＬ素子６−１〜６−８の評価》
得られた有機ＥＬ素子６−１〜６−８を評価するに際しては、当該有機ＥＬ素子を実施例１の有機ＥＬ素子１−１〜１−１８と同様に封止し、図５、図６に示すような照明装置を形成して、同様の評価を行った。結果を表６に示す。【０４３１】
【表６】
2013161739.tif 000046
【０４３２】
表６から明らかなとおり、少なくとも２種のリン光ドーパントのうち１種は三つの配位子が同一であり、他の１種は２種の配位子からなり、その２種の配位子のうちの１種が前記三つの配位子と同じ構造の配位子であるリン光ドーパントを併用した有機ＥＬ素子は、比較の有機ＥＬ素子に比べ、高寿命化だけでなく、高輝度下での寿命・色度安定性が優れていることが明らかである。【０４３３】
（実施例７）
《表示装置の作製》
（青色発光素子）
実施例１の有機ＥＬ素子１-９の、２種の青色リン光ドーパントを有する有機ＥＬ素子を用いた。【０４３４】
（緑色発光素子）
実施例３の有機ＥＬ素子３-５を緑色発光素子として用いた。【０４３５】
（赤色発光素子）
実施例４有機ＥＬ素子４-５を赤色発光素子として用いた。【０４３６】
上記で作製した赤色、緑色、青色発光有機ＥＬ素子を同一基板上に並置し、図１に記載のような形態を有するアクティブマトリクス方式フルカラー表示装置を作製した。図２には、作製した前記表示装置の表示部Ａの模式図のみを示した。【０４３７】
即ち、同一基板上に複数の走査線５及びデータ線６を含む配線部と並置した複数の画素３（発光の色が赤領域の画素、緑領域の画素、青領域の画素等）とを有し、配線部の走査線５及び複数のデータ線６はそれぞれ導電材料からなり、走査線５とデータ線６は格子状に直交して、直交する位置で画素３に接続している。【０４３８】
前記複数画素３は、それぞれの発光色に対応した有機ＥＬ素子、アクティブ素子であるスイッチングトランジスタと駆動トランジスタそれぞれが設けられたアクティブマトリクス方式で駆動されており、走査線５から走査信号が印加されるとデータ線６から画像データ信号を受け取り、受け取った画像データに応じて発光する。このように赤、緑、青の画素を適宜、並置することによって、フルカラー表示装置を作製した。【０４３９】
このフルカラー表示装置は駆動することにより、駆動電圧が低く長寿命で、かつ色度安定性に優れたフルカラー動画表示が得られることが分かった。
【産業上の利用可能性】
【０４４０】
本発明の有機エレクトロルミネッセンス素子は、駆動電圧が低く長寿命で、かつ色度安定性に優れ、照明装置及び表示装置に好適に用いることができる。
【符号の説明】
【０４４１】
１  ディスプレイ
３  画素
５  走査線
６  データ線
７  電源ライン
１０  有機ＥＬ素子
１１  スイッチングトランジスタ
１２  駆動トランジスタ
１３  コンデンサ
Ａ  表示部
Ｂ  制御部
１０１  有機ＥＬ素子
１０２  ガラスカバー
１０５  陰極
１０６  有機ＥＬ層
１０７  透明電極付きガラス基板
１０８  窒素ガス
１０９  捕水剤
Ｌ  光
【図１】
2013161739.tif 000056
【図２】
2013161739.tif 000057
【図３】
2013161739.tif 000058
【図４】
2013161739.tif 000059
【図５】
2013161739.tif 000060
【図６】
2013161739.tif 000061
【国際調査報告】
2013161739.tif 000062
2013161739.tif 000063
2013161739.tif 000064
2013161739.tif 000065